(57)【要約】  本発明は、下記式（Ｉ）：Ｘ’−Ｌ−Ｘ”（Ｉ）（式中、Ｘ’、Ｌ、及びＸ”は、請求項１で定義されるとおりである）の重合性化合物、光増感剤、及びヨードニウム塩を含む歯科用組成物に関する。本発明はまた、歯科用組成物の調製のための式（Ｉ）の重合性化合物の使用方法に関する。【特許請求の範囲】
【請求項１】
重合性歯科用組成物であって、
（ａ）  下記の式（Ｉ）：
Ｘ’−Ｌ−Ｘ”
（Ｉ）
［式中、
Ｘ’は下記式（ＩＩ）又は（ＩＩＩ）：
【化５８】
2019518731.tif 000074
【化５９】
2019518731.tif 000075
｛式中、
点線は
二重結合又は三重結合を表し、三重結合が存在する場合には、Ｒ４及びＲ５は存在せず；
ギザギザの線は、式（ＩＩ）及び（ＩＩＩ）が任意の（Ｅ）又は（Ｚ）異性体を含むことを示し、
Ｚ’及びＺ”は、同一でも異なっていてもよく、互いに独立して酸素原子、硫黄原子、又は＞Ｎ−Ｒを表し、ここで、
Ｒは水素原子、アルコキシ基若しくは酸性基で置換されていてもよい、直鎖状、分枝状、若しくは環状のアルキル基若しくはアルケニル基、又は下記式（ＩＶ）：
【化６０】
2019518731.tif 000076
（式中、
ギザギザの線は、式（ＩＶ）が任意の（Ｅ）又は（Ｚ）異性体を含むことを示し、
Ｒ１１及びＲ１２は、
同一でも異なっていてもよく、互いに独立して水素原子、又はアルコキシ基若しくは酸性基で置換されていてもよい、直鎖状、分枝状、若しくは環状のアルキル基若しくはアルケニル基を表し；
Ｒ１３及びＲ１４は、
同一でも異なっていてもよく、互いに独立して水素原子、若しくはアルコキシ基若しくは酸性基で置換されていてもよい、直鎖状、分枝状、若しくは環状のアルキル基若しくはアルケニル基を表し、又はＲ１３及びＲ１４は共に、隣接する炭素原子と共に互いに結合してカルボニル基を形成する酸素原子を表す）の基であり；
Ｒ１及びＲ２は、
同一でも異なっていてもよく、互いに独立して水素原子、又はヒドロキシル基、アルコキシ基、及び酸性基からなる群から選択される少なくとも１つの基で置換されていてもよい、直鎖状、分枝状、若しくは環状のアルキル基若しくはアルケニル基を表し；
Ｒ３は、水素原子、又はアルコキシ基若しくは酸性基で置換されていてもよい、直鎖状、分枝状、若しくは環状のアルキル基若しくはアルケニル基を表し；
Ｒ４及びＲ５は、
同一でも異なっていてもよく、互いに独立して水素原子、又はアルコキシ基若しくは酸性基で置換されていてもよい、直鎖状、分枝状、若しくは環状のアルキル基若しくはアルケニル基を表し；
Ｒ６は、水素原子、又はアルコキシ基で置換されていてもよい、直鎖状、分枝状、若しくは環状のアルキル基若しくはアルケニル基を表す｝の基を表し、
Ｘ”は、ヒドロキシル基、チオール基、アルコキシ基、及び酸性基からなる群から選択される基、又は以下の式（Ｖ）又は（ＶＩ）；
【化６１】
2019518731.tif 000077
【化６２】
2019518731.tif 000078
（式中、
ギザギザの線は、式（Ｖ）が任意の（Ｅ）又は（Ｚ）異性体を含むことを示し、
Ｚ＊及びＺ＊＊は、同一でも異なっていてもよく、互いに独立して酸素原子、硫黄原子又は＞Ｎ−Ｒ’を表し、
ここで、Ｒ’は、水素原子、アルコキシ基若しくは酸性基で置換されていてもよい、直鎖状、分枝状、若しくは環状のアルキル基若しくはアルケニル基を表し、又はＲ’は、互いに独立して、Ｒについて定義された式（ＩＶ）の基であり；
Ｒ７及びＲ８は、
同一でも異なっていてもよく、互いに独立して水素原子、ヒドロキシル基、チオール基、アルコキシ基、及び酸性基からなる群から選択される少なくとも１つの部分で置換されていてもよい、直鎖状、分枝状、又は環状のアルキル基若しくはアルケニル基を表し；
Ｒ９は、水素原子、又はアルコキシ基若しくは酸性基で置換されていてもよい、直鎖状、分枝状、若しくは環状のアルキル基若しくはアルケニル基を表し；
Ｒ１０は、水素原子、又はアルコキシ基で置換されていてもよい、直鎖状、分枝状、若しくは環状のアルキル基若しくはアルケニル基を表し；
あるいは、
Ｒ１、Ｒ２、Ｒ３、Ｒ４、Ｒ５、Ｒ６、Ｒ、Ｒ７、Ｒ８、Ｒ９、Ｒ１０、Ｒ’、並びに存在する場合にはＲ１１、Ｒ１２、Ｒ１３、及びＲ１４のうちの任意の２つの残基は共に、アルコキシ基、酸性基、又は−ＮＲ▲Ｒ▼基で置換されていてもよいアルキレン基若しくはアルケニレン基を表すことができ、ここで、Ｒ▲及びＲ▼が互いに独立して水素原子若しくはアルキル基を表し；又は、
ジェミナル基でもビシナル基でもないＲ１、Ｒ２、Ｒ３、Ｒ４、Ｒ５、Ｒ６、Ｒ、Ｒ７、Ｒ８、Ｒ９、Ｒ１０、Ｒ’、並びに存在する場合にはＲ１１、Ｒ１２、Ｒ１３、及びＲ１４のうちの任意の２つの残基は共に単結合を表し、
前記単結合又は前記置換されていてもよいアルキレン基若しくはアルケニレン基は、残基が結合する架橋原子と共に３〜８員の飽和又は不飽和環を形成してもよく、
式（Ｉ）の重合性化合物が、前記３〜８員の飽和又は不飽和環のうちの１つ又は複数を含んでいてもよい）の基を表し、
Ｌは存在していても存在しなくてもよく、存在する場合、二価のリンカー基を表し、存在しない場合、Ｘ’及びＸ”は、単結合によって直接結合される］の重合性化合物と、
（ｂ）  光増感剤と、
（ｃ）  ヨードニウム塩と、を含む重合性歯科用組成物。
【請求項２】
Ｒ及び／又はＲ’のＲ１３及びＲ１４は共に、隣接する炭素原子と共に互いに結合してカルボニル基を形成する酸素原子を表す、請求項１に記載の歯科用組成物。
【請求項３】
（ｄ）  共開始剤、好ましくはアミン共開始剤を更に含む、請求項１又は２に記載の歯科医用組成物。
【請求項４】
Ｌは、式（ＶＩＩ）：
【化６３】
2019518731.tif 000079
（式中、
ｍ、ｎ、及びｏは、同一であっても異なっていてもよく、０〜３の整数であり、ｐは０、１、又は２である）の基である、請求項１又は２に記載の歯科用組成物。
【請求項５】
ｐが０である、請求項４に記載の歯科用組成物。
【請求項６】
ｐが１である、請求項４に記載の歯科用組成物。
【請求項７】
ｎが０である、請求項４〜６のいずれか一項に記載の歯科用組成物。
【請求項８】
ｍ又はｏが０である、請求項６又は７に記載の歯科用組成物。
【請求項９】
安定剤、溶媒、及び／又は微粒子状充填剤を更に含む、請求項１〜８のいずれか一項に記載の歯科用組成物。
【請求項１０】
歯科用接着剤、歯科用プライマー、歯科用樹脂改質グラスアイオノマーセメント、小窩裂溝封鎖材、歯科用複合材、又は歯科用流動性材から選択される、請求項１〜９のいずれか一項に記載の歯科用組成物。
【請求項１１】
下記式（Ｉ）の重合性化合物は、１．５００〜１．５８０の範囲の屈折率を有する、請求項１〜１０のいずれか一項に記載の歯科用組成物。
【請求項１２】
Ｎ，Ｎ’−ジアリル−１，４−ビスアクリルアミド−（２Ｅ）−ブタ−２−エン（ＢＡＡＢＥ）を含まない、請求項１〜１１のいずれか一項に記載の歯科用組成物。
【請求項１３】
前記酸性基は、カルボン酸基、スルホン酸基、ホスホン酸基及びリン酸モノエステル基（−Ｏ−Ｐ（＝Ｏ）（ＯＨ）２）から選択される、請求項１〜１２のいずれか一項に記載の歯科用組成物。
【請求項１４】
歯科用組成物の調製のための請求項１で定義される式（Ｉ）の重合性化合物の使用方法。
【請求項１５】
前記歯科用組成物は、請求項１〜１３のいずれか一項で定義される、請求項１４に記載の使用方法。
【発明の詳細な説明】
【技術分野】
【０００１】
本発明は、特定の重合性化合物を含む重合性歯科用組成物に関する。更に本発明は、歯科用組成物を調製するための特定の重合性化合物の使用方法に関する。本発明の重合性化合物は、従来の（メタ）アクリレート、（メタ）アクリルアミド及びアリルエーテルと共重合性多官能性重合性モノマーであり、低粘度で生体適合性に優れた歯科用組成物を提供する。
【背景技術】
【０００２】
重合性化合物を含有する重合性歯科用組成物が知られている。従来、重合性歯科用組成物は、広範囲の用途に提供されており、したがって、多様な要件を満たさなければならない。例えば、重合性歯科用組成物は、歯科用接着剤組成物、結合剤、小窩裂溝封鎖材、歯科用減感作用組成物、パルプキャッピング組成物、歯科用複合材、歯科用グラスアイオノマーセメント、歯科用セメント、又は歯科用根管シーラー組成物、又は歯科用インフィルトラントを含む。
【０００３】
典型的には、（メタ）アクリレートは、ΔＲＨ＝−８０〜−１２０ｋＪ／ｍｏｌの範囲の重合エンタルピーに基づいて示され得るラジカル重合における優れた反応性のため、重合性歯科用組成物中の重合性成分として使用される。架橋能を付与するために、多官能性（メタ）アクリレート、例えばビス−ＧＭＡが、早くも１９６２年に歯科用用途に使用された。
【０００４】
欧州特許出願公開第２８９５１３８Ａ１号は、必要に応じて炭素−炭素二重結合を含むが、アルキレン基内の炭素−炭素二重結合の位置を一般的に定義するものではない、二価のＣ１〜Ｃ２０アルキレン基の形態のリンカー基を有するＮ−置換アクリル酸アミド化合物を含む重合性歯科用組成物を開示している。欧州特許出願公開第２８９５１３８Ａ１号は、このような重合性化合物、即ちＮ，Ｎ’−ジアリル−１，４−ビスアクリルアミド−（２Ｅ）−ブタ−２−エン（ＢＡＡＢＥ）の一例を開示しているに過ぎない。更に、欧州特許出願公開第２８９５１３８Ａ１号の重合性化合物は、重合性（メタ）アクリルアミド基の窒素原子に結合するアリル基を含み、アリル基は、有利なシクロ重合反応を提供することが教示されている。
【０００５】
出願番号ＥＰ１５１７８５１５及びＥＰ１５１８８９６９を有する欧州特許出願は、第５４条（３）ＥＰＣに従って従来技術を示し、２つのＮ−置換アクリル酸アミド基がリンカーを介して結合している重合性化合物を含んでいてもよい重合性歯科用組成物を開示する。該リンカーは、Ｃ２〜Ｃ１２又はＣ１８アルケニレン基を表していてもよく、該アルケニレンリンカー基における炭素−炭素二重結合の位置は一般に定義されていない。該アルケニレンリンカーを有する重合性化合物の具体例として、欧州特許第１５１７８５１５号及び欧州特許第１５１８８９６９号には、Ｎ，Ｎ’−ジアリル−１，４−ビスアクリルアミド−（２Ｅ）−ブタ−２−エン（ＢＡＡＢＥ）が開示されている。
【発明の概要】
【０００６】
本発明の課題は、従来の（メタ）アクリレート、（メタ）アクリルアミド、及びアリルエーテルと共重合可能であり、好ましい重合エンタルピー、低粘度、及び優れた生体適合性を有する特定の重合性化合物を含む重合性歯科用組成物を提供することである。
【０００７】
本発明は、
（ａ）  下記の式（Ｉ）：
Ｘ’−Ｌ−Ｘ”
（Ｉ）
［式中、
Ｘ’は下記式（ＩＩ）又は（ＩＩＩ）：
【化１】
2019518731.tif 000002
【化２】
2019518731.tif 000003
｛式中、
点線は
二重結合又は三重結合を表し、三重結合が存在する場合には、Ｒ４及びＲ５は存在せず；
ギザギザの線は、式（ＩＩ）及び（ＩＩＩ）が任意の（Ｅ）又は（Ｚ）異性体を含むことを示し、
Ｚ’及びＺ”は、同一でも異なっていてもよく、互いに独立して酸素原子、硫黄原子、又は＞Ｎ−Ｒを表し、ここで、
Ｒは水素原子、アルコキシ基若しくは酸性基で置換されていてもよい、直鎖状、分枝状、若しくは環状のアルキル基若しくはアルケニル基、又は下記式（ＩＶ）：
【化３】
2019518731.tif 000004
（式中、
ギザギザの線は、式（ＩＶ）が任意の（Ｅ）又は（Ｚ）異性体を含むことを示し、
Ｒ１１及びＲ１２は、
同一でも異なっていてもよく、互いに独立して水素原子、又はアルコキシ基若しくは酸性基で置換されていてもよい、直鎖状、分枝状、若しくは環状のアルキル基若しくはアルケニル基を表し；
Ｒ１３及びＲ１４は、
同一でも異なっていてもよく、互いに独立して水素原子、若しくはアルコキシ基若しくは酸性基で置換されていてもよい、直鎖状、分枝状、若しくは環状のアルキル基若しくはアルケニル基を表し、又はＲ１３及びＲ１４は共に、隣接する炭素原子と共に互いに結合してカルボニル基を形成する酸素原子を表す）の基であり；
Ｒ１及びＲ２は、
同一でも異なっていてもよく、互いに独立して水素原子、又はヒドロキシル基、アルコキシ基、及び酸性基からなる群から選択される少なくとも１つの基で置換されていてもよい、直鎖状、分枝状、若しくは環状のアルキル基若しくはアルケニル基を表し；
Ｒ３は、水素原子、又はアルコキシ基若しくは酸性基で置換されていてもよい、直鎖状、分枝状、若しくは環状のアルキル基若しくはアルケニル基を表し；
Ｒ４及びＲ５は、
同一でも異なっていてもよく、互いに独立して水素原子、又はアルコキシ基若しくは酸性基で置換されていてもよい、直鎖状、分枝状、若しくは環状のアルキル基若しくはアルケニル基を表し；
Ｒ６は、水素原子、又はアルコキシ基で置換されていてもよい、直鎖状、分枝状、若しくは環状のアルキル基若しくはアルケニル基を表す｝の基を表し、
Ｘ”は、ヒドロキシル基、チオール基、アルコキシ基、及び酸性基からなる群から選択される基、又は以下の式（Ｖ）又は（ＶＩ）；
【化４】
2019518731.tif 000005
【化５】
2019518731.tif 000006
（式中、
ギザギザの線は、式（Ｖ）が任意の（Ｅ）又は（Ｚ）異性体を含むことを示し、
Ｚ＊及びＺ＊＊は、同一でも異なっていてもよく、互いに独立して酸素原子、硫黄原子又は＞Ｎ−Ｒ’を表し、
ここで、Ｒ’は、水素原子、アルコキシ基若しくは酸性基で置換されていてもよい、直鎖状、分枝状、若しくは環状のアルキル基若しくはアルケニル基を表し、又はＲ’は、互いに独立して、Ｒについて定義された式（ＩＶ）の基であり；
Ｒ７及びＲ８は、
同一でも異なっていてもよく、互いに独立して水素原子、ヒドロキシル基、チオール基、アルコキシ基、及び酸性基からなる群から選択される少なくとも１つの部分で置換されていてもよい、直鎖状、分枝状、又は環状のアルキル基若しくはアルケニル基を表し；
Ｒ９は、水素原子、又はアルコキシ基若しくは酸性基で置換されていてもよい、直鎖状、分枝状、若しくは環状のアルキル基若しくはアルケニル基を表し；
Ｒ１０は、水素原子、又はアルコキシ基で置換されていてもよい、直鎖状、分枝状、若しくは環状のアルキル基若しくはアルケニル基を表し；
あるいは、
Ｒ１、Ｒ２、Ｒ３、Ｒ４、Ｒ５、Ｒ６、Ｒ、Ｒ７、Ｒ８、Ｒ９、Ｒ１０、Ｒ’、並びに存在する場合にはＲ１１、Ｒ１２、Ｒ１３、及びＲ１４のうちの任意の２つの残基は共に、アルコキシ基、酸性基、又は−ＮＲ▲Ｒ▼基で置換されていてもよいアルキレン基若しくはアルケニレン基を表すことができ、ここで、Ｒ▲及びＲ▼が互いに独立して水素原子若しくはアルキル基を表し；又は、
ジェミナル基でもビシナル基でもないＲ１、Ｒ２、Ｒ３、Ｒ４、Ｒ５、Ｒ６、Ｒ、Ｒ７、Ｒ８、Ｒ９、Ｒ１０、Ｒ’、並びに存在する場合にはＲ１１、Ｒ１２、Ｒ１３、及びＲ１４のうちの任意の２つの残基は共に単結合を表し、
該単結合又は該置換されていてもよいアルキレン基若しくはアルケニレン基は、残基が結合する架橋原子と共に３〜８員の飽和又は不飽和環を形成してもよく、
式（Ｉ）の重合性化合物が、該３〜８員の飽和又は不飽和環のうちの１つ又は複数を含んでいてもよい）の基を表し、
Ｌは存在していても存在しなくてもよく、存在する場合、二価のリンカー基を表し、存在しない場合、Ｘ’及びＸ”は、単結合によって直接結合される］の重合性化合物と、
（ｂ）  光増感剤と、
（ｃ）  ヨードニウム塩と、を含む重合性歯科用組成物を提供する。
【０００８】
本発明はまた、歯科用組成物の調製のための式（Ｉ）の重合性化合物の使用方法を提供する。
【０００９】
本発明は、式（Ｉ）の重合性化合物が、従来の（メタ）アクリレート、（メタ）アシルアミド及びアリルエーテルの重合エンタルピーに匹敵する又はそれより良い重合エンタルピーを有するという認識に基づいている。更に、本発明は、式（Ｉ）の化合物の粘度が、歯科用組成物の分野において典型的に用いられる（メタ）アクリレートの範囲内にあるという認識に基づいている。更に、式（Ｉ）の重合性化合物は有利な最大重合速度及び望ましい機械的特性、例えば曲げ強さを提供する。
【図面の簡単な説明】
【００１０】
【図１】図１は、（Ｉｂ）及び（Ｉｃ）で示される本発明による式（Ｉ）の化合物並びに比較化合物（Ｃ１）、（Ｃ２）及び（Ｃ３）について２０℃で測定したパラメータ屈折率（ＲＩ）（ｎＤ２０）及び２３℃で測定した粘度η（η２３℃）の棒グラフを示す。化合物（Ｉｂ）はＮ，Ｎ’−ビスアクリロイル−Ｎ，Ｎ’−ビスアリル−２，４−ペンタ−２−エンジアミンであり、化合物（Ｉｃ）はＮ，Ｎ’−ビスアクリロイル−Ｎ，Ｎ’−ビスプロピル−１，４−ブタ−２−エンジアミンである。比較化合物（Ｃ１）はＮ，Ｎ’−ビスアセチル−Ｎ，Ｎ’−ビスアリル−１，４−ブタ−２−エンジアミンであり、（Ｃ２）はＮ，Ｎ’−ビスアクリロイル−Ｎ，Ｎ’−ビスアリル−１，４−ブタンジアミンであり、Ｃ（３）はＮ，Ｎ’−ビスアクリロイル−Ｎ，Ｎ’−ビスプロピル−１，４−ブタンジアミンである。図１において、ＲＩは濃い灰色のバーで示され、粘度ηは明るい灰色の斜線バーで示される。比較化合物（Ｃ１）については、この化合物は固体であるので、粘度ηは測定されなかった（「＊」で示される）。
【図２】図２は、重合エンタルピー（ΔＨ）の棒グラフを示す。
【図３】図３は、最大熱流（ｔｍａｘ）の時間の、即ち最高重合速度に達するのに要した時間の棒グラフを示す。式（Ｉｂ）、（Ｉｃ）の化合物、又は比較化合物（Ｃ１）、（Ｃ２）、若しくは（Ｃ３）、０．２２〜０．３５モル％の安定剤、光増感剤として０．３重量％のカンファーキノン（ＣＱ）、及び共開始剤としての０．４重量％の４−（ジメチルアミノ）安息香酸エチルエステル（ＤＭＡＢＥ）をそれぞれ含有する組成物についてΔＨ及びｔｍａｘの両方を測定した。式（Ｃ１）の化合物について、ΔＨ及びｔｍａｘは検出されなかった（「＊」で示される）。
【図４】図４は、図３の硬化組成物について測定されたＥ弾性率及び曲げ強度（ＦＳ）の棒グラフを示す。図４において、Ｅ弾性率は濃い灰色のバーで示され、曲げ強度（ＦＳ）は明るい灰色の斜線バーで示される。式（Ｃ３）及び（Ｃ１）の化合物について、Ｅ弾性率及び曲げ強度は、予備試験の失敗のために測定されなかった（「＊」で示す）。
【図５】図５〜９は、式（Ｉｂ）（図５参照）及び（Ｉｃ）（図６参照）、並びに比較化合物（Ｃ２）（図７参照）、（Ｃ３）（図８参照）、及び（Ｃ１）（図９参照）に示される化合物の重合前後のＦＴ−ＩＲスペクトルを示す。図５〜９のそれぞれにおいて、重合前に下のスペクトルが記録され、重合後に上のスペクトルが記録される。
【図６】同上。
【図７】同上。
【図８】同上。
【図９】同上。
【発明を実施するための形態】
【００１１】
「重合」及び「重合性」という用語は、多数のより小さい分子、例えばモノマーの共有結合によって化合させて、より大きな分子、即ち、巨大分子又はポリマーを形成することに関する。モノマーを化合させると、単に直鎖状の巨大分子が形成することができるか、又は、それらを化合させると一般に架橋ポリマーと呼ばれる三次元の巨大分子が形成することができる。例えば、単官能性モノマーは直鎖状ポリマーを形成するが、少なくとも２つの官能基を有するモノマーはネットワークとしても知られている架橋ポリマーを形成する。重合性モノマーの変換率がより高い場合には、多官能性モノマーの量が減り、即ち、浸出問題が軽減され得る。
【００１２】
本明細書で使用する「（Ｅ）又は（Ｚ）異性体」という用語は、一般式（ＩＩ）、（ＩＩＩ）、（ＩＶ）及び（Ｖ）において、結合する置換基がギザギザの線の形で表され、（Ｅ）又は（Ｚ）配置であることができることを意味する。（Ｅ）又は（Ｚ）配置は以下のように決定される。第一に、順位は、有機化学の分野において十分に定義された意味を有するＣａｈｎ−Ｉｎｇｏｌｄ−Ｐｒｅｌｏｇ順位則に従って、炭素−炭素二重結合に結合する全ての置換基に割り当てられる。第二に、結合がギザギザの線の形で示されている置換基の配置は、炭素−炭素二重結合の炭素原子に隣接して位置する置換基に対して決定される。例えば、結合がギザギザの線の形で示されている置換基は、（Ｅ）位置に、即ち、炭素−炭素二重結合の炭素に隣接して位置する置換基に対して反対の二重結合の側（ｔｒａｎｓ配置）にあることができ、そこで最も高い順位を有する。あるいは、結合がギザギザの線の形で示されている置換基は、（Ｚ）位置に、即ち、炭素−炭素二重結合の炭素に隣接して位置する置換基と同じ二重結合側（ｃｉｓ配置）にあることができ、そこで最も高い順位を有する。
【００１３】
「硬化」及び「光硬化」という用語は、架橋ポリマーネットワークへの官能性オリゴマー及びモノマー、又は更にはポリマーの重合を意味する。硬化は、架橋剤の存在下における不飽和モノマー又はオリゴマーの重合である。
【００１４】
「化学線」は、光化学的に作用することができる、少なくとも１５０ｎｍから１２５０ｎｍ以下の、典型的には少なくとも３００ｎｍから７５０ｎｍ以下の波長を有し得る、任意の電磁放射線である。
【００１５】
「光増感剤」という用語は、例えば、光化学プロセスにおいて、光に被曝することにより、又は共開始剤との相互作用により活性化される場合、フリーラジカルを形成する任意の化学物質である。
【００１６】
「共開始剤」という用語は、別の分子へと化学変化を生じさせる分子、例えば光化学プロセスでの光増感剤を指す。共開始剤は、光増感剤又は電子供与体であってもよい。
【００１７】
本明細書で使用する「電子供与体」という用語は、光化学プロセスにおいて電子を供与することができる化合物を意味する。適切な例としては、孤立電子対を有するヘテロ原子を有する有機化合物、例えばアミン化合物が挙げられる。
【００１８】
本発明は、ラジカル重合によって重合性又は共重合性である重合性歯科用組成物を提供する。重合性歯科用組成物は、口腔内で使用される歯科用材料であることができる。好ましくは、本発明の重合性歯科用組成物は、歯科用接着剤、歯科用プライマー、歯科用樹脂改質グラスアイオノマーセメント、小窩裂溝封鎖材、歯科用複合材、又は歯科用流動性材から選択される。歯科用組成物は、化学線の照射によって硬化され得る。
【００１９】
式（Ｉ）の重合性化合物：
本発明の重合性歯科用組成物は、式（Ｉ）の重合性化合物を含む。重合性歯科用組成物は、１つ又は複数の式（Ｉ）の重合性化合物を含むことができる。
【００２０】
本発明の重合性歯科用組成物は、重合性歯科用組成物の総重量に基づいて１〜７０重量％の量の式（Ｉ）の重合性化合物を含む。好ましくは、重合性歯科用組成物は、すべての重合性歯科用組成物の総重量に基づいて１０〜６０重量％の、最も好ましくは２０〜６０重量％の量の１つ又は複数の式（Ｉ）の化合物を含む。
【００２１】
式（Ｉ）の化合物の量は、意図する使用目的を考慮して適宜選択することができる。例えば、歯科用接着剤は、すべての重合性歯科用組成物の総重量に基づいて１〜７０重量％、好ましくは２０〜６０重量％を構成することができる。歯科用プライマーは、すべての重合性歯科用組成物の総重量に基づいて１〜７０重量％、好ましくは５〜２５重量％を構成することができる。小窩裂溝封鎖材は、すべての重合性歯科用組成物の総重量に基づいて１〜７０重量％、好ましくは５〜２０重量％を構成することができる。歯科用グラスアイオノマーセメントは、すべての重合性歯科用組成物の総重量に基づいて１〜３０重量％、好ましくは２〜１０重量％を構成することができる。
【００２２】
重合性化合物は下記の式（Ｉ）：
Ｘ’−Ｌ−Ｘ”
（Ｉ）、を有する。
【００２３】
式（Ｉ）において、Ｘ’は二価のリンカー基Ｌによって基Ｘ”に結合する特定の重合性基である。基Ｘ”は重合性であることができる。
【００２４】
本発明によれば、Ｘ’は下記の式（ＩＩ）又は（ＩＩＩ）：
【化６】
2019518731.tif 000007
【化７】
2019518731.tif 000008
の基である。
【００２５】
式（ＩＩ）及び（ＩＩＩ）において、点線は二重結合又は三重結合、好ましくは二重結合を表す。三重結合が存在する場合、Ｒ４及びＲ５は存在しない。
【００２６】
ギザギザの線は、式（ＩＩ）及び（ＩＩＩ）が任意の（Ｅ）又は（Ｚ）異性体を含むことを示す。式（ＩＩＩ）中の点線が三重結合を表す場合、ＣＲ４＝ＣＲ５基には（Ｅ）異性体も（Ｚ）異性体も存在しない。
【００２７】
具体的には、式（ＩＩ）及び（ＩＩＩ）において、Ｒ１は、例えばカルボニル基に対して（Ｅ）又は（Ｚ）配置であることができる。更に、ＣＲ４とＣＲ５との間の結合が二重結合である場合、ギザギザの線／線は、例えば−ＣＨＲ３−基に対して、（Ｅ）又は（Ｚ）配置であることができる。好ましくは、Ｒ１は、Ｃａｈｎ−Ｉｎｇｏｌｄ−Ｐｒｅｌｏｇ順位則に従う最も順位が高い炭素−炭素二重結合の炭素原子に隣接する、Ｒ２又はカルボニル基のいずれかである置換基に対して（Ｅ）配置である。更に、ＣＲ４とＣＲ５との間の結合が二重結合である場合、ギザギザの線／結合によって炭素−炭素二重結合に結合する置換基は、置換基Ｒ５よりも順位が高く、Ｃａｈｎ−Ｉｎｇｏｌｄ−Ｐｒｅｌｏｇ順位則に従う最も順位の高い炭素−炭素二重結合の炭素原子に隣接する置換基に対して、ギザギザの線／結合は（Ｅ）配置であり、この置換基はＲ４又はＣＨＲ３−基であることが好ましい。
【００２８】
したがって、式（Ｉ）のいずれかの化合物は、式（ＩＩ）及び／若しくは（Ｖ）の（メタ）アクリル基、又は式（ＩＩＩ）及び／若しくは（ＶＩ）の反転（メタ）アクリル基、並びに隣接基−ＣＨＲ３−の水素原子にＣ−Ｈ酸性度を付与する二重若しくは三重結合であることを特徴とする。理論に束縛されることを望まないが、（反転）（メタ）アクリル基の重合性Ｃ−Ｃ二重結合と組み合わせたこのＣ−Ｈ酸性度は、式（Ｉ）の化合物の特に有利な重合エンタルピー及び粘度を提供すると考えられる。更に、上記のＣ−Ｈ酸性度により、式（Ｉ）の化合物は有利な最大重合速度及び望ましい機械的特性、例えば曲げ強度を提供する。
【００２９】
Ｃ−Ｈ酸性度は、内部及び外部のＮ−アリル基によって損なわれる可能性がある。驚くべきことに、例えばＣＲ４及びＣＲ５と共に表される二重結合又は三重結合がＺ’＝Ｎ−ＲとＺ＊＝Ｎ−Ｒ’との間に位置する場合、基−ＣＨＲ３−の水素原子のＣ−Ｈ酸性度は、内部及び外部Ｎ−アリル基により障害を起こしにくいことが見出された。したがって、本発明の式（Ｉ）において、有利なＣＨ−酸性度をもたらすために、上記の二重又は三重結合は、Ｎ−Ｒ及びＺ＊＝Ｎ−Ｒを表す場合、Ｎ−アリル基を形成し得るＺとＺ＊との間に位置する。
【００３０】
先行技術の欧州特許出願公開第２８９５１３８Ａ１号では、上記のＣ−Ｈ酸性度の効果が認められなかったので、重合性化合物のリンカー中のＣ−Ｃ二重結合の位置に関する一般的な教示はない。代わりに、欧州特許出願公開第２８９５１３８Ａ１号は、有利な環化重合反応を可能にするために、アリル基が重合性（メタ）アクリルアミド単位の窒素に必ず結合しなければならないことを教示する。
【００３１】
式（ＩＩ）及び（ＩＩＩ）のＲ１及びＲ２は、同一でも異なっていてもよく、互いに独立して水素原子、又は、ヒドロキシル基、アルコキシ基、及び酸性基からなる群から選択される少なくとも１つの基で置換されていてもよい、直鎖状、分枝状、若しくは環状のアルキル基若しくはアルケニル基を表す。
【００３２】
式（ＩＩ）及び（ＩＩＩ）のＲ３は、水素原子、又は、アルコキシ基若しくは酸性基で置換されていてもよい、直鎖状、分枝状、若しくは環状のアルキル基若しくはアルケニル基を表す。
【００３３】
式（ＩＩ）及び（ＩＩＩ）のＲ４及びＲ５は、同一でも異なっていてもよく、互いに独立して水素原子、又は、アルコキシ基若しくは酸性基で置換されていてもよい、直鎖状、分枝状、若しくは環状のアルキル基若しくはアルケニル基を表す。
【００３４】
式（ＩＩ）及び（ＩＩＩ）のＲ６は、水素原子、又は、アルコキシ基で置換されていてもよい、直鎖状、分枝状、若しくは環状のアルキル基若しくはアルケニル基を表す。
【００３５】
Ｚ’及びＺ”は、同一でも異なっていてもよく、互いに独立して酸素原子、硫黄原子、又は＞Ｎ−Ｒを表し、ここでＲは水素原子、アルコキシ基若しくは酸性基で置換されていてもよい、直鎖状、分枝状、又は環状の、アルキル基若しくはアルケニル基である。あるいは、Ｒは以下の式（ＩＶ）：
【化８】
2019518731.tif 000009
の基である。
【００３６】
好ましくは、Ｚ’及び／又はＺ”は＞Ｎ−Ｒを表し、Ｒは式（ＩＶ）の基、最も好ましくは式（ＩＶ）の基を表し、ここでＲ１１、Ｒ１２、Ｒ１３、及びＲ１４は水素原子を表し、即ち基（ＩＶ）は非置換アリル基である。なぜならば、式（ＩＶ）の該基又はアリル基は、以下のスキーム１による環化重合反応における式（ＩＩ）の（メタ）アクリル基又は式（ＩＩＩ）の反転（メタ）アクリル基の重合性炭素−炭素二重結合と共に互いに結合し得るからである。
【００３７】
【化９】
2019518731.tif 000010
スキーム１：式（Ｉ）の化合物の分子内環化重合、（Ｘ’＝式（ＩＩ）の基、式（ＩＩ）中、Ｚ’＝＞Ｎ−Ｒであり、Ｒ＝式（ＩＶ）の基Ｒ、ここで、Ｒ１１、Ｒ１２、Ｒ１３、Ｒ１４＝水素原子）
【００３８】
上記の環化重合による環の形成を、例えば、赤外分光法（ＩＲ）のみにより又は更なる分析方法、例えば核磁気共鳴分光法（ＮＭＲ）と組み合わせて確認することができる。
【００３９】
Ｎ−アリルアクリルアミドの分子内環化重合は化学の分野で知られており、例えば、Ｌ．Ｔｒｏｓｓａｒｅｌｌｉらにより、「Ｆｒｅｅ  Ｒａｄｉｃａｌ  Ｐｏｌｙｍｅｒｉｚａｔｉｏｎ  ｏｆ  Ｕｎｃｏｎｊｕｇａｔｅｄ  Ｄｉｅｎｅｓ：ＩＩＩ．Ｎ−Ａｌｌｙｌａｃｒｙｌａｍｉｄｅ  ｉｎ  Ｍｅｔｈａｎｏｌ」，  Ｄｉｅ  Ｍａｋｒｏｍｏｌｅｋｕｌａｒｅ  Ｃｈｅｍｉｅ，１９６７，ｖｏｌ１００、１４７〜１５５ページに、又は、Ｗ．Ｆｕｋｕｄａによる「Ｃｙｃｌｏｐｏｌｙｍｅｒｉｚａｔｉｏｎ  ｏｆ  Ｎ−Ａｌｋｙｌ−Ｎ−ａｌｌｙｌａｃｒｙｌａｍｉｄｅｓ」，Ｐｏｌｙｍｅｒ  Ｊｏｕｒｎａｌ，１９８８，ｖｏｌ．２０，  ｎｏ．４、３３７〜３４４ページに記載されている。
【００４０】
理論に束縛されることを望まないが、上記の環化重合により、減少した数の高分子網目点が形成し、即ち、式（ＩＶ）の基のようなアルキレン基の形態の基Ｒを持たない式（Ｉ）の化合物と比較して、架橋密度の低下をもたらし得る。同様に、このことは、同一モル質量及び同一量の重合性二重結合を有するが、基Ｚ’を待たない及び／又はＺ”が＞Ｎ−Ｒ（ここでＲは式（ＩＶ）の基、具体的にはアリル基を表す）である式（Ｉ）の同等の化合物と比較して、重合ストレスの減少をもたらし得る。
【００４１】
ギザギザの線は、式（ＩＶ）が任意の（Ｅ）又は（Ｚ）異性体を含むことを示す。具体的には、Ｒ１１は、例えばＣＲ１３Ｒ１４基に対して（Ｚ）又は（Ｅ）配置であってもよい。好ましくは、Ｒ１１は、Ｃａｈｎ−Ｉｎｇｏｌｄ−Ｐｒｅｌｏｇ順位則に従う最も順位が高い炭素−炭素二重結合の炭素原子に隣接する、Ｒ１２又はＣＲ１３Ｒ１４基のいずれかであってもよい置換基に対して（Ｅ）配置である。
【００４２】
式（ＩＶ）のＲ１１及びＲ１２は、同一でも異なっていてもよく、互いに独立して水素原子、又は、アルコキシ基若しくは酸性基で置換されていてもよい、直鎖状、分枝状、若しくは環状のアルキル基若しくはアルケニル基を表す。
【００４３】
式（ＩＶ）のＲ１３及びＲ１４は、同一でも異なっていてもよく、互いに独立して水素原子、又は、アルコキシ基若しくは酸性基で置換されていてもよい、直鎖状、分枝状、若しくは環状のアルキル基若しくはアルケニル基を表す。あるいは、式（ＩＶ）のＲ１３とＲ１４は共に、隣接する炭素原子と共に互いに結合してカルボニル基を形成する酸素原子を表す。
【００４４】
式（Ｉ）において、Ｘ”は、ヒドロキシル基、チオール基、アルコキシ基、及び酸性基からなる群から選択される基、又は以下の式（Ｖ）又は（ＶＩ）：
【化１０】
2019518731.tif 000011
【化１１】
2019518731.tif 000012
の基を表す。
【００４５】
ギザギザの線は、式（Ｖ）が任意の（Ｅ）又は（Ｚ）異性体を含むことを示す。具体的には、式（Ｖ）において、Ｒ７は、Ｃａｈｎ−Ｉｎｇｏｌｄ−Ｐｒｅｌｏｇ順位則に従う最も順位が高い炭素−炭素二重結合の炭素原子に隣接する、Ｒ８又はカルボニル基のいずれかであってもよい置換基に対して（Ｚ）又は（Ｅ）配置である。
【００４６】
式（Ｖ）及び（ＶＩ）のＲ７及びＲ８は、同一でも異なっていてもよく、互いに独立して水素原子、又は、ヒドロキシル基、チオール基、アルコキシ基、及び酸性基からなる群から選択される少なくとも１つの基で置換されていてもよい、直鎖状、分枝状、若しくは環状のアルキル基若しくはアルケニル基を表す。
【００４７】
式（Ｖ）及び（ＶＩ）のＲ９は、水素原子、又は、アルコキシ基若しくは酸性基で置換されていてもよい、直鎖状、分枝状、若しくは環状のアルキル基若しくはアルケニル基を表す。
【００４８】
式（Ｖ）及び（ＶＩ）のＲ１０は、水素原子、又は、アルコキシ基で置換されていてもよい、直鎖状、分枝状、若しくは環状のアルキル基若しくはアルケニル基を表す。
【００４９】
式（Ｖ）及び（ＶＩ）のＺ＊及びＺ＊＊は、同一でも異なっていてもよく、互いに独立して酸素原子、硫黄原子、又は＞Ｎ−Ｒ’を表し、ここでＲ’は水素原子、アルコキシ基若しくは酸性基で置換されていてもよい、直鎖状、分枝状、若しくは環状のアルキル基若しくはアルケニル基である。あるいは、Ｒ’は、式（ＩＩ）及び（ＩＩＩ）のＺ’及びＺ”のＲについて定義された式（ＩＶ）の基であり、式（ＩＩ）及び（ＩＩＩ）のＺ’及びＺ”のＲから互いに独立して選択される。好ましくは、式（Ｖ）及び（ＶＩ）のＲ’の式（ＩＶ）は、式（ＩＩ）及び式（ＩＩＩ）のＲの式（ＩＶ）と同一である。
【００５０】
好ましくは、Ｚ＊及び／又はＺ＊＊は＞Ｎ−Ｒ’を表し、ここでＲ’は式（ＩＶ）の基、最も好ましくは、式（ＩＶ）の基を表し、ここでＲ１１、Ｒ１２、Ｒ１３、及びＲ１４は水素原子を表し、即ち基（ＩＶ）は、非置換アリル基である。なぜならば、式（ＩＶ）の該基又はアリル基は、Ｚ’及びＺ”と結合する上記の環化重合反応における式（ＩＶ）のメタクリル基又は式（Ｖ）の反転メタクリル基の重合性炭素−炭素二重結合と共に互いに結合してもよいからである。
【００５１】
Ｚ’及びＺ”について定義される「＞Ｎ−Ｒ」及び「＞Ｎ−Ｒ’」基は、第三級アミン基を意味し、残基Ｒ又はＲ’は、式（ＩＩ）、（ＩＩＩ）、（Ｖ）、及び（ＶＩ）に組み込まれる窒素原子に、「＞」によって示される２つの結合／原子価を介して結合する。あるいは、「＞Ｎ−Ｒ」及び「＞Ｎ−Ｒ’」の代わりに、「−Ｎ（−Ｒ）−」及び「−Ｎ（−Ｒ’）−」の表記を用いてもよい。
【００５２】
式（ＩＩ）及び（ＩＩＩ）のＲ１、Ｒ２、Ｒ３、Ｒ４、Ｒ５、Ｒ６、Ｒ、Ｒ１１、Ｒ１２、Ｒ１３、Ｒ１４、並びに式（Ｖ）及び（ＶＩ）のＲ７、Ｒ８、Ｒ９、Ｒ１０、Ｒ１１、Ｒ１２、Ｒ１３、Ｒ１４、Ｒ’の「直鎖、分枝、又は環状アルキル基若しくはアルケニル基」は、特に限定されない。この「直鎖状、分枝状、又は環状の、アルキル基若しくはアルケニル基」は、好ましくは、直鎖状のＣ１−１６、若しくは分枝状若しくは環状のＣ３−８アルキル基、又は直鎖状のＣ２−１６、若しくは分枝状若しくは環状のＣ３−８アルケニル基を表し、更に好ましくは、直鎖状のＣ１−８、若しくは分枝状若しくは環状のＣ３−６アルキル基、又は直鎖状のＣ２−８、若しくは分枝状若しくは環状のＣ３−６アルケニル基を表し、最も好ましくは、直鎖状のＣ１−４、若しくは分枝状若しくは環状のＣ４−６アルキル基、又は直鎖状のＣ２−４、若しくは分枝状若しくは環状のＣ４−６アルケニル基を表す。
【００５３】
直鎖又は分枝アルキル基の実例は、メチル、エチル、ｎ−プロピル、ｉ−プロピル、ｎ−ブチル、イソブチル、ｔｅｒｔ−ブチル、ｓｅｃ−ブチル、ペンチル又はヘキシルであり、直鎖又は分枝アルケニル基の実例は、エテニル、ｎ−プロペニル、ｉ−プロペニル、ｎ−ブテニル、イソブテニル、ｔｅｒｔ−ブテニル、ｓｅｃ−ブテニル、ペンテニル又はヘキセニルである。
【００５４】
式（ＩＩ）及び（ＩＩＩ）のＲ１、Ｒ２、Ｒ３、Ｒ４、Ｒ５、Ｒ６、Ｒ、Ｒ１１、Ｒ１２、Ｒ１３、Ｒ１４、並びに式（Ｖ）及び（ＶＩ）のＲ７、Ｒ８、Ｒ９、Ｒ１０、Ｒ１１、Ｒ１２、Ｒ１３、Ｒ１４、Ｒ’に関連して本明細書で使用する「アルケニル」という用語は、上で定義された炭素数を有する炭化水素から誘導される一価の基を意味する。このアルケニル基は、好ましくは、少なくとも１つの炭素−炭素二重結合、より好ましくは１〜３つの炭素−炭素二重結合、更により好ましくは１又は２つの炭素−炭素二重結合、最も好ましくは１つの炭素−炭素結合を含む。更に、アルケニル基の少なくとも１つの炭素−炭素二重結合は、アルケニル基を式（Ｉ）の化合物に結合させる第１の炭素に隣接する第２の炭素原子と第３の炭素原子との間に位置することが好ましい。
【００５５】
同一でも異なってもよい、式（ＩＩ）及び（ＩＩＩ）のＲ１、Ｒ２、Ｒ３、Ｒ４、Ｒ５、Ｒ６、Ｒ、Ｒ１１、Ｒ１２、Ｒ１３、Ｒ１４、並びに式（Ｖ）及び（ＶＩ）のＲ７、Ｒ８、Ｒ９、Ｒ１０、Ｒ１１、Ｒ１２、Ｒ１３、Ｒ１４、Ｒ’の最も好ましいアルケニル基は、アリル、１シクロプロパン−１−イル、２−シクロプロパン−１−イル、１−シクロブタン−１−イル、２−シクロブタン−１−イル、１−シクロペンタン−１−イル、２−シクロペンタン−１−イル、３−シクロペンタン−１−イル、１，３−シクロペンタジエン−１−イル、２，４−シクロペンタジエン−１−イル、１−シクロシエン（ｃｙｃｌｏｘｅｎｅ）−１−イル、２−シクロシエン−１−イル、３−シクロシエン−１−イル、１，３−シクロヘキサジエン−１−イル、２，５−シクロヘキサジエン−１−イルからなる群から互いに独立して選択される。
【００５６】
式（ＩＩ）及び（ＩＩＩ）のＲ１、Ｒ２、Ｒ３、Ｒ４、Ｒ５、Ｒ６、Ｒ、Ｒ１１、Ｒ１２、Ｒ１３、Ｒ１４、並びに式（Ｖ）及び（ＶＩ）のＲ７、Ｒ８、Ｒ９、Ｒ１０、Ｒ１１、Ｒ１２、Ｒ１３、Ｒ１４、Ｒ’について定義される「アルコキシ基」は、特に限定されない。該アルコキシ基は、好ましくは直鎖状のＣ１−１６、又は分枝状若しくは環状のＣ３−８アルコキシ基、より好ましくは直鎖状のＣ１−８、又は分枝状若しくは環状のＣ３−６アルコキシ基、最も好ましくは直鎖状のＣ１−４、又は分枝状若しくは環状のＣ４−６アルコキシ基である。Ｃ１−６アルコキシ基の実例は、メトキシ、エトキシ、プロポキシ、イソプロピルオキシ、シクロプロピルオキシ、シクロブチルオキシ、シクロペンチルオキシ及びシクロヘキシルオキシである。
【００５７】
式（ＩＩ）及び（ＩＩＩ）のＲ１、Ｒ２、Ｒ３、Ｒ４、Ｒ５、Ｒ６、Ｒ、Ｒ１１、Ｒ１２、Ｒ１３、Ｒ１４、並びに式（Ｖ）及び（ＶＩ）のＲ７、Ｒ８、Ｒ９、Ｒ１０、Ｒ１１、Ｒ１２、Ｒ１３、Ｒ１４、Ｒ’に関連して本明細書で使用する「酸性基」という用語は、式（Ｉ）の化合物へのプロトン供与能力の点で酸性度を付与する任意の基を意味する。好ましくは、この酸性基は、カルボン酸基、スルホン酸基、ホスホン酸基及びリン酸モノエステル基（−Ｏ−Ｐ（＝Ｏ）（ＯＨ）２）から互いに独立して選択される。
【００５８】
以下は、式（ＩＩ）及び（ＩＩＩ）の好ましい基であり、式中、Ｒ及びＲ３は、上記のように定義される：
【化１２】
2019518731.tif 000013
【００５９】
式（ＩＩａ）、（ＩＩｂ）、（ＩＩｃ）、（ＩＩｄ）、（ＩＩｅ）、（ＩＩｆ）、（ＩＩＩａ）、（ＩＩＩｂ）、（ＩＩＩｃ）、（ＩＩＩｄ）において、Ｒ3は好ましくは水素原子であり、及びＲは、好ましくは水素原子、必要に応じて酸性基、アリル、2−シクロプロパン−1−イル、2−シクロブタン−1−イル、2−シクロペンタン−1−イル、2,4−シクロペンタジエン−1−イル、2−シクロシエン−1−イル、及び2,5−シクロヘキサジエン−1−イルで置換されていてもよいメチル、エチル、又はｎ−プロピル基を表す。
【００６０】
式（ＩＩａ）及び（ＩＩＩａ）の基が特に好ましい。
【００６１】
以下は、式（Ｖ）及び（ＶＩ）の好ましい基であり、式中、Ｒ’及びＲ9は、上記のように定義される：
【化１３】
2019518731.tif 000014
【００６２】
式（Ｖａ）、（Ｖｂ）、（Ｖｃ）、（Ｖｄ）、（Ｖｅ）、（Ｖｆ）、（ＶＩａ）、（ＶＩｂ）、（ＶＩｃ）、（ＶＩｄ）において、Ｒ９は好ましくは水素原子であり、及びＲ’は、好ましくは水素原子、必要に応じて酸性基、アリル、１−シクロプロペン−３−イル、１−シクロブテン−３−イル、１−シクロペンテン−３−イル、１，３−シクロペンタジエン−５−イル、１−シクロシエン−３−イル、及び１，４−シクロヘキサジエン−６−イルで置換されていてもよいメチル、エチル、又はｎ−プロピル基を表す。
【００６３】
式（Ｖａ）及び（ＶＩａ）の基が特に好ましい。
【００６４】
好ましくは、式（Ｉ）の化合物のＸ’が式（ＩＩ）の基を表す場合、Ｘ”は式（Ｖ）の基を表し、Ｘ’が式（ＩＩＩ）の基を表す場合、Ｘ”は式（ＶＩ）の基を表す。
【００６５】
式（ＩＩ）及び（ＩＩＩ）のＲ、並びに／又は式（Ｖ）及び（ＶＩ）のＲ’におけるＲ１３及びＲ１４は、共に酸素原子を表し、隣接する炭素原子と共に互いに結合してカルボニル基を形成することが好ましい。
【００６６】
式（Ｉ）において、残基Ｒ１、Ｒ２、Ｒ３、Ｒ４、Ｒ５、Ｒ６、Ｒ、Ｒ７、Ｒ８、Ｒ９、Ｒ１０、Ｒ’、Ｒ１１、Ｒ１２、Ｒ１３及びＲ１４についての上記定義とは別に、これらの残基のうちの任意の２つは、残基が結合する架橋原子と共に互いに結合して環を形成してもよい。具体的には、Ｒ１、Ｒ２、Ｒ３、Ｒ４、Ｒ５、Ｒ６、Ｒ、Ｒ７、Ｒ８、Ｒ９、Ｒ１０、Ｒ’、及び存在する場合にはＲ１１、Ｒ１２、Ｒ１３、及びＲ１４のうちの任意の２つの残基は共に、アルコキシ基、及び酸性基又は−ＮＲ▲Ｒ▼基（ここで、Ｒ▲及びＲ▼が互いに独立して水素原子若しくはアルキル基を表す）で置換されていてもよいアルキレン基若しくはアルケニレン基を表すことができる。
【００６７】
あるいは、ジェミナル基でもビシナル基でもない、Ｒ１、Ｒ２、Ｒ３、Ｒ４、Ｒ５、Ｒ６、Ｒ、Ｒ７、Ｒ８、Ｒ９、Ｒ１０、Ｒ’、及び存在する場合にはＲ１１、Ｒ１２、Ｒ１３、及びＲ１４のうちの任意の２つの残基は共に、単結合を表すことができる。
【００６８】
上記単結合又は上記必要に応じて置換されてもいてもよいアルキレン基若しくはアルケニレン基は共に、残基が結合する架橋原子共に互いに結合して、３〜８員の飽和又は不飽和環を形成してもよく、式（Ｉ）の重合性化合物は、該３〜８員の飽和又は不飽和環のうちの１つ又は複数を含んでいてもよい。
【００６９】
残基Ｒ１、Ｒ２、Ｒ３、Ｒ４、Ｒ５、Ｒ６、Ｒ、Ｒ７、Ｒ８、Ｒ９、Ｒ１０、Ｒ’、Ｒ１１、Ｒ１２、Ｒ１３、及びＲ１４のうちの任意の２つの上記環の形成と共に、これらの残基のうちの２つによって形成されるアルキレン基又はアルケニレン基が置換されていてもよい「アルコキシ基」は、好ましくはＣ１−６のアルコキシ基であり、より好ましくはＣ１−３アルコキシ基、例えばメトキシ、エトキシ、ｎ−又はイソ−プロポキシ基であり、「−ＮＲ▲Ｒ▼基」の「アルキル基」は好ましくはＣ１−６アルキル基であり、より好ましくはＣ１−３アルキル基、例えばメチル、エチル、ｎ−又はイソプロピル基である。
【００７０】
本明細書で使用する「存在する場合にはＲ１１、Ｒ１２、Ｒ１３、及びＲ１４」という語句は、Ｚ’又はＺ”が＞Ｎ−Ｒを表し、Ｒが式（ＩＶ）である場合、及び／又はＺ＊又はＺ＊＊が＞Ｎ−Ｒ’を表し、Ｒ’が式（ＩＶ）である場合、式（ＩＶ）の残基Ｒ１１、Ｒ１２、Ｒ１３、及びＲ１４は、Ｒ１、Ｒ２、Ｒ３、Ｒ４、Ｒ５、Ｒ６、Ｒ、Ｒ７、Ｒ８、Ｒ９、Ｒ１０、Ｒ’のいずれか１つで上記のように環を形成してもよい。しかし、式（ＩＶ）で表されるＲは、それ自体で、即ちその残基Ｒ１１、Ｒ１２、Ｒ１３及びＲ１４と共に環を形成することができないことは容易に理解される。このことは、式（ＩＶ）で表されるＲ’にも同様にあてはまる。
【００７１】
本明細書で使用する「ジェミナル基」という用語は、２つの残基が同じ原子に結合していることを意味する。
【００７２】
本明細書で使用する「ビシナル基」という用語は、２つの残基が隣接する原子にそれぞれ結合していることを意味する。
【００７３】
好ましくは、式（Ｉ）の化合物の式（ＩＩ）又は（ＩＩＩ）において、Ｒ１、Ｒ２、Ｒ３、Ｒ４、Ｒ５、Ｒ６、Ｒの任意の２つの残基は共に、それらが結合する架橋原子と共に互いに結合して、３〜８員の飽和又は不飽和環を形成するアルキレン基又はアルケニレン基を表し、アルキレン基又はアルケニレン基は、アルコキシ基、酸性基、又は−ＮＲ▲Ｒ▼基（ここで、Ｒ▲及びＲ▼が互いに独立して水素原子若しくはアルキル基を表す）で置換されていてもよい。
【００７４】
同様に、式（Ｉ）の化合物の式（Ｖ）又は（ＶＩ）については、Ｒ７、Ｒ８、Ｒ９、Ｒ１０、Ｒ’の任意の２つの残基は共に、それらが結合する架橋原子と共に互いに結合して、３〜８員の飽和又は不飽和環を形成するアルキレン基又はアルケニレン基を表すことが好ましく、アルキレン基又はアルケニレン基は、アルコキシ、酸性基、又は−ＮＲ▲Ｒ▼基（ここで、Ｒ▲及びＲ▼は、互いに独立して、水素原子又はアルキル基を表す）で置換されていてもよい。
【００７５】
式（ＩＩ）又は（ＩＩＩ）、及び式（Ｖ）又は（ＶＩ）の上記好ましい環形成の他に、ジェミナル基でもビシナル基でもない残基は共に、残基が結合する架橋原子と共に互いに結合して３〜８員の飽和又は不飽和環を形成する単結合を表してもよい。具体的には、Ｚ’の残基Ｒ３、Ｒ４、Ｒ５、及びＲのうちのいずれか１つと結合する残基Ｒ１、Ｒ２、若しくはＲ６、Ｚ＊のＲ９若しくはＲ’と結合する残基Ｒ７、Ｒ８、若しくはＲ１０、又は残基Ｒ３とＲ９、Ｒ４とＲ９、Ｒ１１とＲ１３若しくはＲ１４は、それらが結合する架橋原子と共に互いに結合して、３〜８員の飽和又は不飽和環を形成する単結合を形成してもよい。
【００７６】
より好ましくは、式（Ｉ）において、１つ又は複数の環が式（ＩＩ）／（ＩＩＩ）及び／又は式（Ｖ）／（ＶＩ）内に形成され、１つの環が式（ＩＩ）又は（ＩＩＩ）において形成され、１つの環が式（Ｖ）又は（ＶＩ）において形成されることが好ましい。具体的には、式（ＩＩ）若しくは（ＩＩＩ）のＲ１、Ｒ２、Ｒ３、Ｒ４、Ｒ５、Ｒ６、Ｒのうちの任意の２つの残基、及び／又は式（Ｖ）若しくは（ＶＩ）のＲ７、Ｒ８、Ｒ９、Ｒ１０、Ｒ’のうちの任意の２つの残基は共に、それらが結合する架橋原子と共に互いに結合して、３〜８員の飽和又は不飽和環を形成するアルキレン基又はアルケニレン基を表してもよく、アルキレン基又はアルケニレン基は、アルコキシ基、酸性基、又は−ＮＲ▲Ｒ▼基（ここで、Ｒ▲及びＲ▼が互いに独立して水素原子若しくはアルキル基を表す）で置換されていてもよい。
【００７７】
更に、式（ＩＩ）／（ＩＩＩ）、及び式（Ｖ）／（ＶＩ）の上記のより好ましい環形成の代わりに又はそれに加えて、環は式（ＩＩ）／（ＩＩＩ）の残基と、式（Ｖ）／（ＶＩ）の残基との間で形成されてもよい。具体的には、残基Ｒ１、Ｒ２、又はＲ６は、Ｚ’の残基Ｒ３、Ｒ４、Ｒ５、及びＲのうちのいずれか１つと共に、単結合又は上記のような必要に応じて置換されていてもよいアルキレン基若しくはアルケニレン基を表し、該残基は、それらが結合する架橋原子と共に互いに結合して、３〜８員の飽和又は不飽和環を形成する。
【００７８】
式（Ｉ）の化合物において、Ｌは存在しても存在しなくてもよい。Ｌが存在する場合、Ｌは二価のリンカー基を表し、Ｌが存在しない場合、Ｘ’及びＸ”は単結合によって直接結合する。
【００７９】
好ましくは、Ｌは、下記式（ＶＩＩ）の基である。
【００８０】
【化１４】
2019518731.tif 000015
【００８１】
式（ＶＩＩ）において、ｍ、ｎ、及びｏは、同一であっても異なっていてもよく、０〜３の整数であり、ｐは０、１、又は２である。好ましくは、ｐは０又は１である。更に、ｎは０であることが好ましい。ｍ及びｏについては、ｍ又はｏが０であることが好ましい。好ましくは、式（ＶＩＩ）において、ｍは０であり、ｎは０又は１であり、ｏは０〜３であり、より好ましくはｍは０であり、ｎは０又は１であり、ｏは０又は１である。最も好ましくは、式（ＶＩＩ）において、ｍ＝ｎ＝ｏ＝０、即ちＬは存在せず、Ｘ’及びＸ”は単結合によって直接結合されている。
【００８２】
例えば、スキーム２に示す合成経路によって、式（Ｉ）の化合物を容易に調製することができる。
【化１５】
2019518731.tif 000016
スキーム２：式（１）の化合物を調製するための例示的な合成経路
【００８３】
スキーム１において、合成経路が、式（Ｉ）の化合物の調製のために例示されているが、Ｘ’は、式（ＩＩ）を表し、ここでＲ１、Ｒ２、Ｒ３、Ｒ４、及びＲ５は水素原子であり、Ｘ”は式（Ｖ）の基を表し、ここでＲ７、Ｒ８、及びＲ９が水素原子であり、Ｒ’とＲは同一であり、そしてＬは単結合である。Ｘ及びＸ’は、例えばハロゲン、例えばＣｌ、Ｂｒ、Ｉ、アルコキシ、ヒドロキシル、アルキル−又はアリールスルホン酸エステル、例えばメシラート、トシレート及びトリフレートであってもよい適切な脱離基を表し、Ｘ”はハロゲン原子、例えばＣｌ、Ｂｒ、Ｉであってもよい。水素原子を表す基Ｒ１、Ｒ２、Ｒ３、Ｒ４、Ｒ５、Ｒ７、Ｒ８、及びＲ９の代わりに、これらの基は変えられて水素原子以外の残基、即ち該基について上記で定義された基などを表すこともできると考えられている。更に、Ｒ１がＲ７とは異なり、及び／又はＲ３がＲ８と異なり、及び／又はＲがＲ’と異なる式（Ｉ）の化合物を得るためには、脱離基Ｘ及びＸ’のうちの１つは、脱離基Ｘ及びＸ’の一方を適切に保護してもよいし、異なる反応性を有する２つの脱離基Ｘ及びＸ’を提供してもよい。次に、式Ｈ２Ｎ−Ｒの第１のアミン化合物と第１の（メタ）アクリル酸誘導体Ｘ”−Ｃ（＝Ｏ）−ＣＲ２＝ＣＨＲ１とのその後の反応の後、保護された脱離基Ｘ又はＸ’は脱保護されていてもよく、あるいは、反応性の低い、実質的に未反応の脱離基Ｘ又はＸ’を式Ｈ２Ｎ−Ｒ’の第２アミン化合物及び第２の（メタ）アクリル酸誘導体Ｘ”−Ｃ（＝Ｏ）−ＣＲ８＝ＣＨＲ７と反応させる。（必要に応じて）保護された脱離基Ｘ又はＸ’の保護基又は異なる反応性を有する保護基は、特に限定されず、例えばＰ．Ｇ．Ｍ．Ｗｕｔｓ及びＴ．Ｗ．Ｇｒｅｅｎｅによる「Ｇｒｅｅｎｅ’ｓ  Ｐｒｏｔｅｃｔｉｖｅ  Ｇｒｏｕｐｓ  ｉｎ  Ｏｒｇａｎｉｃ  Ｓｙｎｔｈｅｓｉｓ，４ｔｈ  Ｅｄｉｔｉｏｎ，Ｊｏｈｎ  Ｗｉｌｅｙ  ａｎｄ  Ｓｏｎｓ  Ｉｎｃ．，２００７」に記載される任意の従来の保護基であってもよい。
【００８４】
式（Ｉ）の化合物において、Ｌは単結合を表し、ＣＲ４とＣＲ５との間の点線は二重結合を表し、Ｘ’は式（ＩＩ）の基を表しＸ”は式（Ｖ）の基を表し、又はＸ’は式（ＩＩＩ）の基を表しＸ”は式（ＶＩ）の基を表すことが、特に好ましい。更に、このような式（Ｉ）の化合物において、Ｚは基Ｎ−Ｒを表し、Ｚ’は基Ｎ−Ｒ’を表すことが好ましい。
最も好ましくは、式（Ｉ）の化合物において、式（ＩＩ）及び（ＩＩＩ）のＲ１、Ｒ２、Ｒ３、Ｒ４、Ｒ５、Ｒ６、Ｒ１１、Ｒ１２、Ｒ１３、Ｒ１４、Ｚ’、Ｚ”の選択は、式（Ｖ）及び（ＶＩ）のＲ７、Ｒ８、Ｒ９、Ｒ１０、Ｒ１１、Ｒ１２、Ｒ１３、Ｒ１４、Ｚ＊、Ｚ＊＊の選択と同一である。
【００８５】
好ましくは、残基ＲとＲ４及び／又は残基Ｒ’とＲ５は共に単結合を表し、アルキレン基又はアルケニレン基はそれらが結合する架橋原子と共に互いに結合して、３〜６員の飽和又は不飽和環を形成する。この環は、１Ｈ−アジリン−１，３−ジイル、１−アゼチン−１，３−ジイル、１−ピロリン−１，４−ジイル、１−ピロリン−１，４−ジイル、２−ピロリン−１，４−ジイル、１，２−ジヒドロピリジン−１，５−ジイル、２，３−ジヒドロピリジン−１，５−ジイル、又は３，４−ジヒドロピリジン−１，５−ジイルであり、より好ましくは、１−ピロリン−１，４−ジイル、２−ピロリン−１，４−ジイル、１，２−ジヒドロピリジン−１，５−ジイル、２，３−ジヒドロピリジン−１，５−ジイル、又は３，４−ジヒドロピリジン−１，５−ジイルの形態であることができる。好ましい環は、１−ピロリン−１，４−ジイル、１−ピロリン−１，４−ジイル、２−ピロリン−１，４−ジイル、１，２−ジヒドロピリジン−１，５−ジイル、２，３−ジヒドロピリジン−１，５−ジイル、又は３，４−ジヒドロピリジン−１，５−ジイルであり、より好ましくは１−ピロリン−１，４−ジイル、２−ピロリン−１，４−ジイル、１，２−ジヒドロピリジン−１，５−ジイル、２，３−ジヒドロピリジン−１，５−ジイル、又は３，４−ジヒドロピリジン−１，５−ジイルの形態の４〜６員の飽和又は不飽和環の形態である。最も好ましいのは、３，４−ジヒドロピリジン−１，５−ジイルである。更に、残基ＲとＲ４、並びに残基Ｒ’とＲ５がそれらが結合する架橋原子と共に結合して形成する環は同一であることが好ましい。
【００８６】
式（Ｉ）の残基ＲとＲ４、及び／又は残基Ｒ’とＲ５の上記環形成とは別に、残基Ｒ３とＲ９、又は残基Ｒ４とＲ９は共に、単結合を表し、アルキレン又はアルケニレン基は、それらが結合する架橋原子と共に互いに結合して、３〜８員の飽和又は不飽和環を形成することができ、ここで、１つ又は２つの炭素−炭素二重結合を有する３〜６員の不飽和環が形成されることが好ましい。好ましくは、残基Ｒ３とＲ９、又は残基Ｒ４とＲ９は、単結合又はアルキレン基若しくはアルケニレン基を表すＬと共に互いに結合して、シクロブテン−ジイル、シクロペンテン−ジイル、シクロヘキセン−ジイル、及びシクロヘキサジエン−ジイルからなる群から選択される不飽和環を形成し、Ｒ４とＲ９はまた、シクロプロペン−ジイルの形態で３員環を形成することができる。
【００８７】
残基ＲとＲ４、残基Ｒ’とＲ５、残基Ｒ３とＲ９、残基Ｒ４とＲ９の上記環形成とは別に又はこれらに加えて、存在する場合には、Ｒ１１、Ｒ１２、Ｒ１３、及び１４のうちの任意の２つの残基が環を形成してもよい。好ましくは、Ｒ１１は、Ｒ１３又はＲ１４と共に互いに結合して、単結合、又はそれらが結合する架橋原子と共に互いに結合して、３〜８員の飽和若しくは不飽和環を形成するアルキレン若しくはアルケニレン基を表すことができ、ここで、１つ又は２つの炭素−炭素二重結合を有する３〜６員の飽和又は不飽和環が形成されることが好ましい。最も好ましくは、Ｒ１１は、Ｒ１３又はＲ１４と共に互いに結合して、それらが結合する架橋原子と共に、１−シクロプロペン−３−イル、１−シクロブテン−３−イル、１−シクロペンテン−３−イル、１，３−シクロペンタジエン−５−イル、１−シクロシエン−３−イル、及び１，４−シクロヘキサジエン−６−イルを形成する。
【００８８】
例えば、式（１）の化合物は、以下の構造式を有してもよく、ここで、Ｒ３、Ｒ６、Ｒ９、Ｒ１０、Ｒ、Ｒ’、Ｚ’、Ｚ”、Ｚ＊、Ｚ＊＊及びＯは上記で定義された同じ意味を有する：
【化１６】
2019518731.tif 000017
【化１７】
2019518731.tif 000018
【００８９】
好ましくは、式（Ｉ）の化合物は、以下の構造式を有する：
【化１８】
2019518731.tif 000019
【００９０】
より好ましくは、式（Ｉ）の化合物は、以下の構造式を有し：
【化１９】
2019518731.tif 000020
、最も好ましくは、
【化２０】
2019518731.tif 000021
を有する。
【００９１】
好ましくは、下記式（Ｉ）の重合性化合物は、１．５００〜１．５８０の範囲の屈折率を有する。
【００９２】
本発明による歯科用組成物は、下記式（Ａ）のアクリル酸アミド化合物を含有しないことが好ましく：
【化２１】
2019518731.tif 000022
式中、Ｒ＊、Ｒ＊＊、Ｒ◆、及びＲ◆◆は同一でも異なっていてもよく、互いに独立して水素原子、又は直鎖状、分枝状、若しくは環状の、酸性基で置換されていてもよいアルキル基を表し、Ｒ＃及びＲ＃＃は、同一でも異なっていてもよく、互いに独立して水素原子、又は、酸性基で置換されていてもよい、直鎖状、分枝状、若しくは環状のアルキル若しくはアルケニル基を表し、好ましくは、Ｒ＃及びＲ＃＃のうちの少なくとも１つはアルケニル基、より好ましくはアリル基であり、ＲＬは、アルケニレン基、好ましくはＣ２〜Ｃ２０アルケニレン基、より好ましくはＣ２〜Ｃ２０アルケニレン基の形態の二価のリンカーを表し、炭素−炭素二重結合は、第１の炭素原子が式（Ａ）の化合物の窒素原子のいずれか１つに結合するアルケニレン基の第２の炭素原子と第３の炭素原子との間に位置する。
【００９３】
最も好ましくは、本発明による歯科用組成物は、以下の構造式
【化２２】
2019518731.tif 000023
を有するＮ，Ｎ’−ジアリル−１，４−ビスアクリルアミド−（２Ｅ）−ブタ−２−エン（ＢＡＡＢＥ）及び／又はＮ，Ｎ’−ジアリル−１，４−ビスメタクリルアミド−（２Ｅ）−ブタ−２−エンの形態の式（Ａ）の化合物を含有しない。
【００９４】
（ｂ）光増感剤
本発明による重合性歯科用組成物は、（ｂ）光増感剤を更に含む。重合性歯科用組成物は、（ｂ）１つ又は複数の光増感剤を含むことができる。光増感剤はヨードニウム塩とは異なる。
【００９５】
光増感剤は、特に限定されない。好ましくは、光増感剤を、ノリッシュＩ型光増感剤及びノリッシュＩＩ型光増感剤から選択することができる。
【００９６】
ノリッシュＩ型光増感剤は、エネルギー吸収により励起され、その後化合物が１つ又は複数のラジカルに分解する化合物である（ノリッシュＩ型）。典型的なノリッシュＩ型増感剤は、例えばホスフィンオキシドである。
【００９７】
ノリッシュＩＩ型光増感剤は、励起され、励起された光増感剤化合物は、エネルギー移動又は酸化還元反応のいずれかによって第２の化合物と相互作用して、いずれかの化合物からフリーラジカルを形成する化合物である。典型的なノリッシュＩＩ型増感剤は、ジケトン、例えば１，２−ジケトンである。
【００９８】
光増感剤は、１，２−ジケトン、ホスフィンオキシド、及びアシルシラン又はアシルゲルマニウム化合物から選択することができる。
【００９９】
好適なホスフィンオキシド光増感剤は、好ましくは、２，４−６−トリメチルベンゾイル−ジフェニルホスフィンオキシド（Ｉｒｇａｃｕｒｅ（登録商標）ＴＰＯ）、２，４−６−トリメチルベンゾイル−ジフェニルホスフィネート（Ｉｒｇａｃｕｒｅ（登録商標）ＴＰＯ−Ｌ，ＴＰＯ−Ｌ）、ビス（２，４−６−トリメチルベンゾイル）−フェニルホスフィンオキシド（Ｉｒｇａｃｕｒｅ（登録商標）ＢＡＰＯ−Ｘ）からなる群から選択される。好ましくは、ホスフィンオキシド光増感剤は、２，４−６−トリメチルベンゾイル−ジフェニルホスフィンオキシド（Ｉｒｇａｃｕｒｅ（登録商標）ＴＰＯ）である。
【０１００】
好適な１，２−ジケトンの例は、好ましくは、カンファーキノン、ベンジル、２，２’−、３，３’−及び４，４’−ジヒドロキシベンジル、２，３−ブタンジオン、２，３−ペンタンジオン、２，３−ヘキサンジオン、３，４−ヘキサンジオン、２，３−ヘプタンジオン、３，４−ヘプタンジオン、２，３−オクタンジオン、４，５−オクタンジオンフリル、ビアセチル、１，２−シクロヘキサンジオン、１，２−ナフタキノン、及びアセナフタキノンからなる群から選択される。好適な１，３−ジケトンの例は、ジベンゾイルメタン、ベンゾイルアセトン、及びアセチルプロピオニルメタンである。好ましくは、ジケトン光増感剤はカンファーキノンである。
【０１０１】
更に、光増感剤は、以下の式（ＶＩＩＩ）を有するアシルシラン又はアシルゲルマニウム化合物によってもよい。
Ｘ＃−Ｒ＃
（ＶＩＩＩ）
［式中、
Ｘ＃は、以下の式（ＩＸ）の基である：
【化２３】
2019518731.tif 000024
（式中、
ＭはＳｉ又はＧｅ；
Ｒ１５は、置換又は非置換ヒドロカルビル又はヒドロカルビルカルボニル基を表す；
Ｒ１６は、置換又は非置換ヒドロカルビル又はヒドロカルビルカルボニル基を表す；
Ｒ１７は、置換又は非置換ヒドロカルビル基を表す）；
Ｒ＃は、（ｉ）Ｘ＃と同じ意味を有し、これにより式（ＶＩＩＩ）の化合物は対称又は非対称であってもよい；又は
（ｉｉ）  以下の式（Ｘ）の基である；
【０１０２】
【化２４】
2019518731.tif 000025
（式中、
Ｒ１８は、置換又は非置換ヒドロカルビル基、トリヒドロカルビルシリル基、モノ（ヒドロカルビルカルボニル）ジヒドロカルビルシリル基、又はジ（ヒドロカルビルカルボニル）モノヒドロカルビルシリル基を表し、
Ｙは、単結合、酸素原子、又は基ＮＲ１９を表し、ここでＲ１９は置換又は非置換ヒドロカルビル基を表す）；
又は
（ｉｉｉ）  ＭがＳｉである場合、Ｒ＃は置換又は非置換ヒドロカルビル基であってもよい）］
【０１０３】
驚くべきことに、式（ＶＩＩＩ）の化合物は、歯科用組成物に特に好適な重合開始剤をであることが見出された。式（ＶＩＩＩ）の化合物では、高い重合効率が達成され、着色の問題が生じず、又は従来の光増感剤、例えばカンファーキノンを含む重合系では、着色が効果的に抑制される。更に、式（ＶＩＩＩ）の化合物は、歯科適用において典型的に適用される波長範囲内で光吸収を有し、それらは歯科用組成物の成分と適合性があり、更に生理学的に無害であると考えられている。
【０１０４】
式（ＶＩＩＩ）の化合物に関連して、本明細書で使用する「置換された」という用語は、Ｒ１５、Ｒ１６、Ｒ１７、Ｒ１８、及びＲ１９が、ハロゲン原子、ニトロ基、シアノ基、ヒドロキシ基、アミノ基、Ｃ１−６アルキル基、Ｃ１−６アルコキシ基、及び−ＮＲｘＲｙ基（ここで、Ｒｘ及びＲｙは互いに独立してＣ１−６アルキル基を表す）からなる群から選択される置換基で置換されていてもよいことを意味する。ここで、ハロゲン原子の例は、フッ素、塩素、臭素及びヨウ素であることができる。Ｃ１−６アルキル基は、例えば、メチル、エチル、ｎ−プロピル、イソプロピル、及びｎ−ブチル基である。Ｃ１−６アルコキシ基の例は、例えば、メトキシ、エトキシ、及びプロポキシ基である。これらの置換基におけるアルキル基は、直鎖状、分枝状、又は環状であってもよい。好ましくは、置換基は、塩素原子、ニトロ基、Ｃ１−４アルコキシ基及び−ＮＲｘＲｙ基（ここで、Ｒｘ及びＲｙは互いに独立してＣ１−４アルキル基を表す）から選択される。
【０１０５】
Ｒ１５、Ｒ１６及びＲ１７が置換される場合、それらは１〜３個の置換基、より好ましくは１個の置換基で置換されることが好ましい。
【０１０６】
式（ＶＩＩＩ）の化合物において、基Ｒ１５、Ｒ１６、及びＲ１７は、以下のように定義され得る：
【０１０７】
Ｒ１５及びＲ１６は、互いに独立して、置換又は非置換ヒドロカルビル又はヒドロカルビルカルボニル基を表し、Ｒ１８は、置換又は非置換ヒドロカルビル基を表す。
【０１０８】
Ｒ１９はＲ１７について定義された同じ意味を有し、互いに独立してそれから選択される。
【０１０９】
ヒドロカルビル基は、アルキル基、シクロアルキル基、シクロアルキルアルキル基、アリールアルキル基、又はアリール基であってもよい。
【０１１０】
アルキル基は、直鎖又は分枝状Ｃ１−２０アルキル基、典型的にはＣ１−８アルキル基であってもよい。Ｃ１−６アルキル基の例としては、１〜６個の炭素原子、好ましくは、１〜４個の炭素原子を有する直鎖又は分枝アルキル基、例えば、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、及びｎ−ヘキシルを挙げることができる。
【０１１１】
シクロアルキル基は、Ｃ３−２０シクロアルキル基、典型的にはＣ３−８シクロアルキル基であってもよい。シクロアルキル基の例としては、３〜６個の炭素原子を有する基、例えばシクロプロピル、シクロブチル、シクロペンチル及びシクロヘキシルを挙げることができる。
【０１１２】
シクロアルキルアルキル基は、４〜２０個の炭素原子を有し、１〜６個の炭素原子を有する直鎖又は分枝アルキル基と３〜１４個の炭素原子を有するシクロアルキル基との組み合わせを含むことができる。シクロアルキルアルキル（−）基の例としては、例えば、メチルシクロプロピル（−）メチルシクロブチル（−）、メチルシクロペンチル（−）、メチルシクロヘキシル（−）、エチルシクロプロピル（−）、エチルシクロブチル（−）、エチルシクロペンチル（−）、エチルシクロヘキシル（−）、プロピルシクロプロピル（−）、プロピルシクロブチル（−）、プロピルシクロペンチル（−）、プロピルシクロヘキシル（−）を挙げることができる。
【０１１３】
アリールアルキル（−）基は、Ｃ７−２０アリールアルキル（−）基、典型的には、１〜６個の炭素原子を有する直鎖又は分枝アルキル基と６〜１０個の炭素原子を有するアリール（−）基との組み合わせであってもよい。アリールアルキル（−）基の具体例は、ベンジル（−）基又はフェニルエチル（−）基である。
【０１１４】
アリール基は、６〜１０個の炭素原子を有するアリール基を含むことができる。アリール基の例は、フェニル及びナフチルである。
【０１１５】
Ｒ１５及びＲ１６のヒドロカルビルカルボニル基は、有機残基Ｒｏｒｇが上記で定義されたヒドロカルビル残基であるアシル基（Ｒｏｒｇ−（Ｃ＝Ｏ）−）を表す。
【０１１６】
式（ＶＩＩＩ）の化合物は、１個又は２個のヒドロカルビルカルボニル基を含んでもよく、即ちＲ１５又はＲ１６のいずれか一方がヒドロカルビルカルボニル基であるか、又はＲ１５及びＲ１６の両方がヒドロカルビルカルボニル基である。好ましくは、式（ＶＩＩＩ）の化合物は、１個のヒドロカルビルカルボニル基を含む。
【０１１７】
好ましくは、ヒドロカルビルカルボニル基はアリールカルボニル基であり、より好ましくはベンゾイル基である。
【０１１８】
好ましくは、Ｒ１５及びＲ１６は、直鎖又は分枝状Ｃ１−６アルキル基、及びフェニル又はベンゾイル基からなる群から互いに独立して選択され、これらの基は、ハロゲン原子、ニトロ基、Ｃ１−４アルコキシ基及び−ＮＲｘＲｙ基から選択される１〜３個の置換基で必要に応じて置換されていてもよく、ここでＲｘ及びＲｙは互いに独立してＣ１−４アルキル基を表し、Ｒ１７は直鎖又は分枝状Ｃ１−６アルキル基又はフェニル基を表す。
【０１１９】
最も好ましくは、Ｒ１５及びＲ１６は、直鎖又は分枝状Ｃ１−４アルキル基、及びフェニル又はベンゾイル基からなる群から互いに独立して選択され、これらの基は、ハロゲン原子、ニトロ基、Ｃ１−４アルコキシ基及び−ＮＲｘＲｙ基からなる群から選択される１個の置換基で必要に応じて置換されていてもよく、ここでＲｘ及びＲｙは互いに独立してＣ１−４アルキル基を表し、Ｒ１７は直鎖又は分枝状Ｃ１−４アルキル基を表す。
【０１２０】
式（ＶＩＩＩ）の化合物において、Ｒ＃はＸ＃と同じ意味を有してもよく、それにより式（ＶＩＩＩ）の化合物は対称又は非対称であってもよい。あるいは、Ｒ＃は、置換又は非置換ヒドロカルビル基、又は式（Ｘ）の基を表してもよい。好ましくは、Ｒ＃がＸ＃と同じ意味を有する場合、式（ＶＩＩＩ）の化合物は非対称である。Ｒ＃が置換又は非置換ヒドロカルビル基を表す場合、ヒドロカルビル基は、Ｒ１５について上記で定義されたものと同じ意味を有し、及びそれから互いに独立して選択される。
【０１２１】
式（ＶＩＩＩ）の化合物の式（Ｘ）の基において、Ｒ１８は、置換又は非置換ヒドロカルビル基、トリヒドロカルビルシリル基、モノ（ヒドロカルビルカルボニル）ジヒドロカルビルシリル基、又はジ（ヒドロカルビルカルボニル）モノヒドロカルビルシリル基を表す。
【０１２２】
式（Ｘ）のＲ１８がトリヒドロカルビルシリル基、モノ（ヒドロカルビルカルボニル）−ジヒドロカルビルシリル基、又はジ（ヒドロカルビルカルボニル）モノヒドロカルビルシリル基である場合、ヒドロカルビル及びヒドロカルビルカルボニル基の各々は、Ｒ１５、Ｒ１６及びＲ１７について定義されたものと同じ意味を有し、及びそれらから互いに独立して選択される。
【０１２３】
式（ＶＩＩＩ）の化合物においてＭがＳｉである場合、Ｒ＃はまた、置換又は非置換ヒドロカルビル基であってもよく、ここで、ヒドロカルビル基は、Ｒ１７について上記で定義されたものと同じ意味を有し、及びそれから互いに独立して選択される。
【０１２４】
例えば、Ｒ＃がＸ＃と同じ意味を有し、かつ対称である式（ＶＩＩＩ）の化合物は、以下の構造式を有することができる：
【化２５】
2019518731.tif 000026
【０１２５】
例えば、Ｒ＃が式（Ｘ）（ここでＹは結合、酸素原子、又はＮＲ１９基であり、及びＲ１８は置換若しくは非置換ヒドロカルビル基である）の基を表す式（ＶＩＩＩ）の化合物は、以下の構造式を有することができる：
【化２６】
2019518731.tif 000027
【０１２６】
例えば、Ｒ＃が式（Ｘ）の基を表し、Ｒ１８がトリヒドロカルビルシリル基を表す式（ＶＩＩＩ）の化合物は、以下の構造式を有する：
【化２７】
2019518731.tif 000028
【０１２７】
例えば、ＭがＳｉであり、Ｒが置換又は非置換ヒドロカルビル基を表す式（ＶＩＩＩ）の化合物は、以下の構造式を有することができる：
【化２８】
2019518731.tif 000029
【０１２８】
好ましくは、式（ＶＩＩＩ）の化合物は、
【化２９】
2019518731.tif 000030
からなる群から選択され、ここで、Ｍ＝Ｓｉである式（ＶＩＩＩ）の化合物が特に好ましい。
【０１２９】
最も好ましくは、式（ＶＩＩＩ）の化合物は、
【化３０】
2019518731.tif 000031
からなる群から選択され、ここで、特に好ましくは、Ｍ＝Ｓｉである。
【０１３０】
式（ＶＩＩＩ）の化合物は、市販されているか、又は公表された手順に従って調製され得る既知の化合物であることができる。
【０１３１】
ＭがＳｉであり、及びＲ＃が置換又は非置換ヒドロカルビル基を表す式（ＶＩＩＩ）の化合物は、例えば、Ｙａｍａｍｏｔｏ  Ｋ．ら，Ｊ．Ｔｅｔｒａｈｅｄｒｏｎ  Ｌｅｔｔ．，１９８０，ｖｏｌ．２１，１６５３〜１６５６ページに記載されているように、例えばジシランとの１段階Ｐｄ触媒反応によって容易に調製されることができる。
【０１３２】
【化３１】
2019518731.tif 000032
スキーム３  アシルシランの調製
【０１３３】
スキーム３において、ジシランとしてヘキサメチルシランを用いる反応が、例示的に示されており、反応によりＲ１５、Ｒ１６、及びＲ１７がメチル基を表す式（ＶＩＩＩ）の化合物が得られる。メチル以外の炭化水素置換基を有するジシランを用いることにより、Ｒ１５、Ｒ１６、及びＲ１７を変えることができると考えられている。
【０１３４】
Ｒ＃が式（Ｘ）の基を表し、式中、Ｙが酸素原子であり、Ｒ１８がヒドロカルビル基を表す式（ＶＩＩＩ）の化合物は、例えば、Ｏｒｇ．Ｓｙｎｔｈ．，２００８，８５，２７８−２８６ページにＮｉｃｅｗｉｃｚ  Ｄ．Ａ．らにより説明される三段階合成により調製されることができる。この３段階合成では、アセトアセテートがアジド化合物に変換され、そしてアジド化合物をトリヒドロカルビルシリルトリフルオロメタン−スルホネートと反応させてトリヒドロカルビルシリルジアゾアセテートを得て、これを最後にペルオキシ一硫酸カリウムと反応させて目的化合物に到達する：
【０１３５】
【化３２】
2019518731.tif 000033
スキーム４  シリルグリオキシレートの調製
【０１３６】
スキーム４において、この反応は、式（ＶＩＩＩ）（式中、基（Ｘ）のＲ１８はｔｅｒｔ−ブチルの形態でヒドロカルビル基を表す）の化合物を得るために例示的に示されている。ｔｅｒｔ−ブチルアセトアセテート以外のアセトアセテートを用いることにより、Ｒ１８を変えることができると考えられている。
【０１３７】
あるいは、ＭがＳｉであり、Ｒが式（Ｘ）の基を表し、Ｙが酸素原子を表す式（ＶＩＩＩ）の化合物は、Ｊ．Ａｍ．Ｃｈｅｍ．Ｓｏｃ．，２００５，１２７（１７），６１７０〜６１７１ページにＮｉｃｅｗｉｃｚ  Ｄ．Ａ．により説明されるＺｎＩ２及びＥｔ３Ｎの存在下でシリルグリオキシレート、末端アルキン、及びアルデヒドのワンポット３成分カップリング反応（ａ  ｓｉｎｇｌｅ−ｐｏｔ  ｔｈｒｅｅ−ｃｏｍｐｏｎｅｎｔ  ｃｏｕｐｌｉｎｇ  ｒｅａｃｔｉｏｎ）により調製されることができる。シリルグリオキシレート化合物の更なる合成は、例えばＪ．Ｏｒｇ．Ｃｈｅｍ．，２０１２，７７（１０），４５０３〜４５１５ページ、Ｂｏｙｃｅ  Ｇ．Ｒ．ら、及びＯｒｇ．Ｌｅｔｔ．，２０１２，１４（２），６５２〜６５５ページにＢｏｙｃｅ  Ｇ．Ｒ．らにより説明されている。
【０１３８】
例えば、式（ＶＩＩＩ）の以下の化合物が知られており、市販されており、それらのケミカルアブストラクト（ＣＡＳ）Ｎｏ．は括弧内に記載されている：ベンゾイルトリフェニルシラン（１１７１−４９−９）、ベンゾイルトリメチルシラン（５９０８−４１−８）、１−［（トリメチルシリル）カルボニル］−ナフタレン（８８３１３−８０−８）、１−メトキシ−２−［（トリメチルシリル）−カルボニル］−ベンゼン（１０７３２５−７１−３）、（４−クロロベンゾイル）（トリフェニル）シラン（１１７２−９０−３）、（４−ニトロベンゾイル）（トリフェニル）シラン（１１７６−２４−５）、（メチルジフェニルシリル）フェニル−メタノン（１８６６６−５４−１）、（４−メトキシベンゾイル）トリフェニルシラン（１１７４−５６−７）、及びｔｅｒｔ−ブチル（ｔｅｒｔ−ブチルジメチルシリル）グリオキシレート（８５２４４７−１７−７）。
【０１３９】
式（ＶＩＩＩ）の全ての化合物は式（ＩＸ）の基を含み、
【化３３】
2019518731.tif 000034
式中、Ｍ、Ｒ１５、Ｒ１６、及びＲ１７は上記で定義される。Ｍの選択に応じて、式（ＩＸ）の基は、アシルシラン又はアシルゲルマン基を表す。ＵＶ−ＶＩＳ光に被曝すると、Ｍとアシル基との間の結合は切断され、それによりシリル／ゲルマニル及びアシルラジカルが重合開始構造として形成されるが、ラジカルへの開裂と競合して、カルベン構造が形成され得る：
【化３４】
2019518731.tif 000035
スキーム５：カルベン形成対ラジカル形成
【０１４０】
重合開始ラジカルの形成とカルベン形成との間の競合は、アシルシランについて、Ｃｕｒｒｅｎｔ  Ｔｒｅｎｄｓ  ｉｎ  Ｐｏｌｙｍｅｒ  Ｓｃｉｅｎｃｅ，２０１１，ｖｏｌ．１５，１−１３ページに、Ｅｌ−Ｒｏｚ，Ｍ．らにより説明されている。
【０１４１】
更に、Ｒ＃がＸ＃と同じ意味を有するか、又はＲ＃が式（Ｘ）の基である式（ＶＩＩＩ）の化合物の場合、１，２−ジケトン基（−Ｃ（＝Ｏ）−Ｃ（＝Ｏ）−）は、ＵＶ−ＶＩＳ光に曝されると２つのアシルラジカルに開裂され得る。この開裂は、Ｒが式（Ｘ）の基であり、Ｙが酸素原子である式（ＶＩＩＩ）の化合物について、即ちグリオキシルレート（−Ｏ−Ｃ＝Ｏ）−Ｃ（＝Ｏ）−）化合物について、例示的に示されている：
【化３５】
2019518731.tif 000036
スキーム６：グリシレートの−Ｏ−Ｃ（＝Ｏ）−Ｃ（＝Ｏ）−基の開裂
【０１４２】
更に、式（ＶＩＩＩ）の化合物では、Ｒ＃が、式（Ｘ）（式中、Ｙが酸素原子であり、Ｒ１８が置換又は非置換ヒドロカルビル基である）の化合物である場合には、ラジカル開裂の第３の可能性がある。即ち、分子内又は分子間の水素引き抜きが起こり、水素ラジカルが抽出される：
【化３６】
2019518731.tif 000037
スキーム７：水素引き抜き（分子内又は分子間）
【０１４３】
グリオキシレート基の開裂と水素引き抜き機構の両方は、ケイ素もゲルマニウムも含まない光増感剤、例えばエチルフェニルグリオキシレート（Ｉｒｇａｃｕｒｅ（登録商標）ＭＢＦ）で知られている。
【０１４４】
Ｒ＃がＸ＃と同じ意味を有するか、又はＲ＃が式（Ｘ）の基である式（ＶＩＩＩ）の化合物では、本発明者らは分子モデリング計算を実施し、計算から−Ｃ（＝Ｏ）−Ｃ（＝Ｏ）−基のＣ−Ｃ結合はＳｉ−Ｃ又はＧｅ−Ｃ結合よりも弱いために、Ｓｉ−Ｃ又はＧｅ−Ｃ結合の開裂が除外され得ると思われる。
【０１４５】
式（ＶＩＩＩ）の化合物は光増感剤を表す。具体的には、それらはノリッシュＩ型光増感剤として作用することができ、したがって、単独で、又は任意の共開始剤と組み合わせて使用されることができる。
【０１４６】
好ましくは、光増感剤はカンファーキノン、２，４−６−トリメチルベンゾイル−ジフェニルホスフィンオキシド（Ｉｒｇａｃｕｒｅ（登録商標）ＴＰＯ）又は式（ＶＩＩＩ）の化合物である。最も好ましくは、光増感剤は、式（ＶＩＩＩ）の化合物である。
【０１４７】
光増感剤は共開始剤としてのヨードニウム塩と共に使用される。ヨードニウム塩の例は、下記式を有する：
【化３７】
2019518731.tif 000038
式中、同一でも互いに異なっていてもよいＲ２０は、置換されていてもよいアリール基を表し、Ｙ−はヘキサフルオロアンチモネート、トリフルオロメチルサルフェート、ヘキサフルオロホスフェート、テトラフルオロボレート、ヘキサフルオロアルセネート、及びテトラフェニルボレートから選択されるアニオンである。ヨードニウム塩において、Ｒ２０は、好ましくは、ハロゲン原子、シアノ基、水酸基、アミノ基、Ｃ１−６アルキル基、及びＣ１−６アルコキシ基から選択される１〜３個の置換基で置換されていてもよいフェニル基である。置換基としてＣ１−６アルキル基が好ましい。
【０１４８】
特に、（ｂ）光増感剤が上記で定義されたヨードニウム塩と組み合わされる場合、典型的に相乗効果がある。好ましいヨードニウム塩は、下記式：のジアリールヨードニウム塩、例えばジフェニルヨードニウムクロリド、ジフェニルヨードニウムヘキサフルオロホスフェート、
【化３８】
2019518731.tif 000039
下記式：のジフェニルヨードニウムテトラフルオロボレート、及びトリルクミルヨードニウムテトラキス（ペンタフルオロフェニル）ボレート、
【化３９】
2019518731.tif 000040
及び、下記式：のヨードニウム塩を含む。
【０１４９】
【化４０】
2019518731.tif 000041
【０１５０】
最も好ましいヨードニウム塩は、ジフェニルヨードニウムヘキサフルオロホスフェート、（４−メチルフェニル）［４−（２−メチルプロピル）フェニル］ヨードニウムヘキサフルオロホスフェート（ＢＡＳＦ  ＳＥから市販されている製品、Ｉｒｇａｃｕｒｅ（登録商標）２５０）である。
【０１５１】
更なる重合性化合物
式（Ｉ）の重合性化合物の他に、本発明の重合性歯科用組成物は、式（Ｉ）の化合物以外の重合性二重結合を有する１つ又は複数の重合性化合物を更に含んでもよい。好ましくは、重合性二重結合を有する１つ又は複数の化合物は、それぞれ１つ又は２つのラジカル重合性基を含む。
【０１５２】
重合性二重結合を有する更なる化合物は、好ましくは、（メタ）アクリレートの群から選択される。
【０１５３】
好適な（メタ）アクリレートは、例えば、メチルアクリレート、メチルメタクリレート、エチルアクリレート、エチルメタクリレート、プロピルアクリレート、プロピルメタクリレート、イソプロピルアクリレート、イソプロピルメタクリレート、２−ヒドロキシエチルアクリレート、２−ヒドロキシエチルメタクリレート（ＨＥＭＡ）、ヒドロキシプロピルアクリレート、ヒドロキシプロピルメタクリレート、テトラヒドロフルフリルアクリレート、テトラヒドロフルフリルメタクリレート、グリシジルアクリレート、グリシジルメタクリレート、２−プロペン酸２−メチル１，１’−［（１−メチルエチリデン）ビス［４，１−フェニレンオキシ（２−ヒドロキシ−３，１−プロパンジイル）］エステル、別名ビスフェノールＡグリセロレートジメタクリレート（「ビス−ＧＭＡ」、ＣＡＳ−Ｎｏ．１５６５−９４−２）、４，４，６，１６（又は４，６，６，１６）−テトラメチル−１０，１５−ジオキソ−１１，１４−ジオキサ−２，９−ジアザヘプタデク−１６−エン酸２−［（２−メチル−１−オキソ−２−プロぺン−１−イル）オキシ］エチルエステル（ＣＡＳｎｏ．７２８６９−８６−４）（ＵＤＭＡ）、グリセロールモノアクリレート及びグリセロールジアクリレート）、グリセロールモノメタクリレート及びグリセロールジメタクリレート、エチレングリコールジアクリレート、エチレングリコールジメタクリレート、ポリエチレングリコールジアクリレート（エチレンオキシド繰り返し単位の数は２〜３０で変化する）、ポリエチレングリコールジメタクリレート（エチレンオキシド繰り返し単位の数は２〜３０で変化する、特にトリエチレングリコールジメタクリレート（「ＴＥＧＤＭＡ」）、ネオペンチルグリコールジアクリレート、ネオペンチルグリコールジメタクリレート、トリメチロールプロパントリアクリレート、トリメチロールプロパントリメタクリレート、ペンタエリスリトール並びにジペンタエリスリトールのモノアクリレート及びモノメタクリレート、ジアクリレート及びジメタクリレート、トリアクリレート及びトリメタクリレート並びにテトラアクリレート及びテトラメタクリレート、１，３−ブタンジオールジアクリレート、１，３−ブタンジオールジメタクリレート、１，４−ブタンジオールジアクリレート、１，４−ブタンジオールジメタクリレート、１，６−ヘキサンジオールジアクリレート、１，６−ヘキサンジオールジメタクリレート、ジ−２−メタクリロイルオキシエチルヘキサメチレンジカルバメート、ジ−２−メタクリロイルオキシエチルトリメチルヘキサンエチレンジカルバメート、ジ−２−メタクリロイルオキシエチルジメチルベンゼンジカルバメート、メチレン−ビス−２−メタクリルオキシエチル−４−シクロヘキシルカルバメート、ジ−２−メタクリルオキシエチル−ジメチルシクロヘキサンジカルバメート、メチレン−ビス−２−メタクリルオキシエチル−４−シクロヘキシルカルバメート、ジ−１−メチル−２−メタクリルオキシエチル−トリメチル−ヘキサメチレンジカルバメート、ジ−１−メチル−２−メタクリルオキシエチル−ジメチルベンゼンジカルバメート、ジ−１−メチル−２−メタクリルオキシエチル−ジメチルシクロヘキサンジカルバメート、メチレン−ビス−１−メチル−２−メタクリルオキシエチル−４−シクロヘキシルカルバメート、ジ−１−クロロメチル−２−メタクリルオキシエチル−ヘキサメチレンジカルバメート、ジ−１−クロロメチル−２−メタクリルオキシエチル−トリメチルヘキサメチレンジカルバメート、ジ−１−クロロメチル−２−メタクリルオキシエチル−ジメチルベンゼンジカルバメート、ジ−１−クロロメチル−２−メタクリルオキシエチル−ジメチルシクロヘキサンジカルバメート、メチレン−ビス−２−メタクリルオキシエチル−４−シクロヘキシルカルバメート、ジ−１−メチル−２−メタクリルオキシエチル−ヘキサメチレンジカルバメート、ジ−１−メチル−２−メタクリルオキシエチル−トリメチルヘキサメチレンジカルバメート、ジ−１−メチル−２−メタクリルオキシエチル−ジメチルベンゼンジカルバメート、ジ−１−メチル−２−メタクリルオキシエチル−ジメチルシクロヘキサンジカルバメート、メチレン−ビス−１−メチル−２−メタクリルオキシエチル−４−シクロヘキシルカルバメート、ジ−１−クロロメチル−２−メタクリルオキシエチル−ヘキサメチレンジカルバメート、ジ−１−クロロメチル−２−メタクリルオキシエチル−トリメチルヘキサメチレンジカルバメート、ジ−１−クロロメチル−２−メタクリルオキシエチル−ジメチルベンゼンジカルバメート、ジ−１−クロロメチル−２−メタクリルオキシエチル−ジメチルシクロヘキサンジカルバメート、メチレン−ビス−１−クロロメチル−２−メタクリルオキシエチル−４−シクロヘキシルカルバメート、２，２’−ビス（４−メタクリルオキシフェニル）プロパン、２，２’−ビス（４−アクリルオキシフェニル）プロパン、２，２’−ビス［４（２−ヒドロキシ−３−メタクリルオキシ−フェニル）］プロパン、２，２’−ビス［４（２−ヒドロキシ−３−アクリルオキシ−フェニル）］プロパン、２，２’−ビス（４−メタクリルオキシエトキシフェニル）プロパン、２，２’−ビス（４−アクリルオキシエトキシフェニル）プロパン、２，２’−ビス（４−メタクリルオキシプロポキシフェニル）プロパン、２，２’−ビス（４−アクリルオキシプロポキシフェニル）プロパン、２，２’−ビス（４−メタクリルオキシジエトキシフェニル）プロパン、２，２’−ビス（４−アクリルオキシジエトキシフェニル）プロパン、２，２’−ビス［３（４−フェノキシ）−２−ヒドロキシプロパン−１−メタクリレート］プロパン、並びに２，２’−ビス［３（４−フェノキシ）−２−ヒドロキシプロパン−１−アクリレート］プロパン、から選択されることができ、及び、を挙げることができる。
【０１５４】
上記の（メタ）アクリレートの他に、重合性歯科用組成物はまた、ウレタン（メタ）アクリレート、エポキシ（メタ）アクリレート、及びポリオール（メタ）アクリレートを含んでいてもよい。
【０１５５】
重合性二重結合を有する化合物の他の好適な例は、イソプロペニルオキサゾリン、ビニルアザラクトン、ビニルピロリドン、スチレン、及びジビニルベンゼンである。
【０１５６】
式（Ｉ）の１つ又は複数の重合性化合物及び重合性二重結合を有する更なる１つ又は複数の化合物の量は、重合性歯科用組成物全体に対して５〜８０重量％、より好ましくは１０〜６０重量％である。
【０１５７】
共開始剤
本発明による重合性歯科用組成物は、光増感剤（ｂ）の光重合効率を向上させるための１つ又は複数の共開始剤を更に含んでいてもよい。
【０１５８】
好ましくは、本発明による重合性歯科用組成物は、アミンの形態の共開始剤を含む。歯科用組成物は、１つ又は複数のアミン共開始剤を含んでいてもよい。
【０１５９】
アミン共開始剤は、例えば孤立電子対を用いて、光化学プロセスにおいて電子を供与することができる限り、特に限定されない。
【０１６０】
好ましくは、アミン共開始剤は、トリアルカノールアミン、４−Ｎ，Ｎ−ジアルキルアミノベンゾニトリル、アルキルＮ，Ｎ−ジアルキルアミノベンゾエート、アルキルＮ，Ｎ−ジアルキルアミノベンゾエート、Ｎ，Ｎ−ジアルキルアミノエチルアルキルアクリレート、及びイソアミル４−Ｎ，Ｎ−ジアルキルアミノベンゾエート、Ｎ，Ｎ−ジアルキルアニリン、Ｎ，Ｎ−ジアルキルトルイジン、Ｎ，Ｎ−ジアルキロールトルイジン、ジアルキルアミノアニソール、１又は２−ジアルキルアミノナフタレンからなる群から選択される第三級アミンである。特に、第三級アミンは、トリエタノールアミン、アルキル４−Ｎ，Ｎ−ジアルキルアミノベンゾエート、エチル４−Ｎ，Ｎ−ジアルキルアミノベンゾエート、４−Ｎ，Ｎ−ジアルキルアミノエチルメタクリレート、イソアミル４−Ｎ，Ｎ−ジアルキルアミノベンゾエート、及び４，４’−Ｎ，Ｎ−ビス（ジアルキルアミノ）ベンゾフェノンからなる群から選択される。これらのアミン化合物において、アルキル基は直鎖状、分枝状、又は環状アルキル基を表す。更に、２つ以上のアルキル基が存在するアミン化合物では、アルキル基は同じであっても異なっていてもよく、好ましくは同じである。好ましくは、アルキル基はＣ１−６アルキル基であり、より好ましくはＣ１−４アルキル基である。最も好ましくは、アルキル基はメチル又はエチル基である。
【０１６１】
特に好ましいアミン共開始剤は、トリエタノールアミン、４−Ｎ，Ｎ−ジメチルアミノベンゾニトリル、メチルＮ，Ｎ−ジメチルアミノベンゾエート、エチルＮ，Ｎ−ジメチルアミノベンゾエート（ＤＭＡＢＥ）、Ｎ，Ｎ−ジメチルアミノエチルメタクリレート及びイソアミル４−Ｎ，Ｎ−ジメチルアミノベンゾエート、Ｎ，Ｎ−ジメチルアニリン、Ｎ，Ｎ−ジメチルトルイジン、Ｎ，Ｎ−ジエタノールトルイジン、ジメチルアミノアニソール、１又は２−ジメチルアミノナフタレンからなる群から選択される第三級アミンである。より好ましいアミン共開始剤は、トリエタノールアミン、メチル４−Ｎ，Ｎ−ジメチルアミノベンゾエート、エチル４−Ｎ，Ｎ−ジメチルアミノベンゾエート（ＤＭＡＢＥ）、４−Ｎ，Ｎ−ジメチルアミノエチルメタクリレート、イソアミル４−Ｎ，Ｎ−ジメチルアミノベンゾエート、及び４，４’−Ｎ，Ｎ−ビス（ジメチルアミノ）ベンゾフェノンからなる群から選択される第三級アミンである。最も好ましくは、アミン共開始剤はエチル４−Ｎ，Ｎ−ジメチルアミノベンゾエート（ＤＭＡＢＥ）である。
【０１６２】
更に、本発明による重合性歯科用組成物は、上記のアミン共開始剤以外の共開始剤を代替的に又は追加的に含んでいてもよい。
【０１６３】
例えば、その共開始剤は、アミド、エーテル、チオエーテル、ウレア、チオウレア、フェロセン、スルフィン酸及びそれらの塩、フェロシアニドの塩、アスコルビン酸及びその塩、ジチオカルバミン酸及びその塩、キサントゲン酸の塩、エチレンジアミン四酢酸の塩、及びテトラフェニルボロン酸の塩、シラン、及びゲルマンからなる群より選択され得る。
【０１６４】
アミン、シラン、及びゲルマン以外の共開始剤の上記の群から、特にトリヒドロカルビルシラン又はトリヒドロカルビルゲルマンが好ましく、それらの３つのヒドロカルビル基は、式（ＶＩＩＩ）の化合物のＲ１５、Ｒ１６、及びＲ１７について定義したのと同じ意味を有する。これらから、トリフェニルシリシウムハイドライド（Ｐｈ３ＳｉＨ）又はトリフェニルゲルマニウムハイドライド（Ｐｈ３ＧｅＨ）が好ましく、トリフェニルゲルマニウムハイドライド（Ｐｈ３ＧｅＨ）が最も好ましい。
【０１６５】
更に、（ｂ）光増感剤が式（ＶＩＩＩ）のアシルシラン又はアシルゲルマニウム化合物である場合、共開始剤は、式（ＶＩＩＩ）の化合物以外の光増感剤、例えば上記のジケトン及びホスフィンオキシド光開始剤であってもよい。このような共開始剤は、例えば、歯科用ＬＥＤの発光スペクトルと光開始剤系の吸収とを一致させることを改善するために加えられてもよい。例えば、式（ＶＩＩＩ）の化合物が４５０〜５００ｎｍの範囲の光を吸収しないか、又は十分に吸収しない場合、この範囲内に良好な吸収を有する光増感剤を添加することが好ましい。好ましくは、式（ＶＩＩＩ）の化合物以外の光増感剤である共開始剤は、１，２又は１，３ジケトン、より好ましくは１，２ジケトン、最も好ましくはカンファーキノンである。
【０１６６】
更なる構成成分
必要に応じて、本発明の歯科用組成物は、更なる構成成分、例えば安定剤、溶媒及び／又は微粒子状充填剤を含んでもよい。
【０１６７】
歯科用組成物は、１つ又は複数の安定剤を含んでもよい。
【０１６８】
本明細書で使用する「安定剤」という用語は、歯科用組成物に含まれる重合性化合物を保存中の自然重合から防ぐことができるあらゆる化合物を意味する。しかし、安定剤は、使用中に歯科用組成物の意図した重合硬化を妨害も防止もしない。
【０１６９】
２つの群の安定剤、即ち好気性及び嫌気性安定化剤が知られている。
【０１７０】
嫌気性安定化剤は、安定なラジカル、例えば２，２，６，６−テトラメチル−１−ピペリジニルオキシ（ＴＥＭＰＯ）、ニトロン又はアルコキシアミンラジカル、フェノチアジン又はガルバノキシルラジカルである。
【０１７１】
好気性安定化剤は、ヒドロキノン、ヒドロキノンモノアルキルエーテル、ｔｅｒｔ−ブチルヒドロキノン、ｔｅｒｔ−ブチルヒドロキシアニソール、プロピルガレート、及び２，６−ジ−ｔｅｒｔ−ブチル−ｐ−クレゾールからなる群から選択されてもよい。これらの従来の安定化剤から、２，６−ジ−ｔｅｒｔ−ブチル−ｐ−クレゾールが好ましい。
【０１７２】
好ましくは、安定剤は好気性安定剤であり、より好ましくは下記式（ＸＩ）及び／又は（ＸＩＩ）の化合物である：
【化４１】
2019518731.tif 000042
（式中、
Ｒ２２は、同一でも異なっていてもよく、互いに独立して、分枝状Ｃ３−８アルキル基若しくはアルケニル、又はＣ３−８シクロアルキル若しくはシクロアルケニル基を表し、
Ｒ２３は、Ｃ１−６アルキル若しくはＣ２−６アルケニル基、又はＣ１−６フルオロアルキル基若しくはＣ２−６フルオロアルケニル基を表し、
Ｘ＊は、Ｃ１−８アルキル基又はＣ３−８クロアルキル基から選択される基を表し、
ｎ＊は、０、１、又は２である）。
【０１７３】
驚くべきことに、式（ＸＩ）及び／又は（ＸＩＩ）の安定剤のクラスは、保存時及び／又は光硬化中の変色を完全に回避させる又は少なくとも実質的に回避させることが見出された。特に、このクラスの安定剤は、酸性水溶性混合物中で驚くべき安定化効果を提供する結果、早期重合に対する耐性の向上により保存時に変色が全くないか、又は実質的にない、かつ優れた貯蔵安定性を有する、ｐＨが７未満の歯科用組成物を提供することができる。
【０１７４】
より好ましくは、安定剤は、式（ＸＩ）及び／又は（ＸＩＩ）の化合物であり、Ｒ２２は、同一でも異なっていてもよく、互いに独立して、分枝状Ｃ３−８アルキル基又はＣ３−８シクロアルキル基を表し、Ｒ２３はＣ１−６アルキル基、又はＣ１−６フルオロアルキル基を表し、ｎ＊は０又は１である。更により好ましくは、安定剤は、式（ＸＩ）及び／又は（ＸＩＩ）の化合物であり、Ｒ２２は同一でも異なっていてもよく、互いに独立して分枝状Ｃ３−８アルキル基を表し、Ｒ２３はＣ１−６アルキル基を表し、ｎ＊は０である。最も好ましくは、安定剤は、次式（ＸＩａ）、（ＸＩｂ）又は（ＸＩＩａ）の化合物である：
【化４２】
2019518731.tif 000043
【０１７５】
（式中、Ｒ○、Ｒ○○、Ｒ○○○、ＲΔ、ＲΔΔ、及びＲΔΔΔは、同一でも異なっていてもよい、互いに独立してアルキル又はエチル基を表す）。式（ＸＩａ）、（ＸＩｂ）、又は（ＸＩＩａ）の安定剤は、次式：
【化４３】
2019518731.tif 000044
の化合物であり、好ましくはＤＴＢＨＱであることが特に好ましい。
【０１７６】
この安定剤ＤＴＢＨＱは、実験的試験より、この安定剤は変色問題の観点で最良の結果をもたらす、即ち５０℃において３０日間の貯蔵時に本歯科用組成物に変色が生じない、又はほとんど生じないようなので特に好ましい。
【０１７７】
貯蔵時の変色及び／又は光硬化中の変色は、ＩＳＯ７４９１：２０００（ｅｎ）に従って測定されることができる。
【０１７８】
本発明による歯科用組成物は、安定剤を組成物の総重量に基づいて０．００１〜１重量％、好ましくは０．００５〜０．８重量％含む。安定剤の量が上記の下限の０．００１未満である場合、安定剤の量が少なすぎて安定化効果が得られないため、歯科用組成物の貯蔵安定性が不十分となり得る。しかし、安定剤の量が１重量％の最大閾値を超えると、多量の安定剤は、使用中に歯科用組成物の意図した重合硬化の妨害、又は実質的な抑制になり得るため、歯科用組成物の適用性が悪影響を受けることがある。
【０１７９】
更に、本発明による重合性歯科用組成物は、好適な溶媒を含む。これらの好適な溶媒は、水、アルコール、例えば、メタノール、エタノール、プロパノール（ｎ−、ｉ−）、ブタノール（ｎ−、イソ−、ｔｅｒｔ−）、ケトン、例えばアセトン等から選択され得る。
【０１８０】
本発明の歯科用組成物は、好ましくは、溶媒の組成物の総重量に基づき５〜７５重量％を含むことができる。
【０１８１】
更に、本発明による重合性歯科用組成物は、好適な微粒子状充填剤を含むことができる。これらの微粒子状充填剤は、歯科用組成物に現在使用されている充填剤から選択されることができる。充填剤は、微細に分割されていなければならず、好ましくは約１０μｍ未満の最大粒子径及び約１μｍ未満の平均粒子径を有する。充填剤は、単峰性又は多峰性（例えば、二峰性）の粒子径分布を有し得る。
【０１８２】
充填剤は無機材料であってもよい。充填剤はまた、重合性樹脂に不溶性であり、所望により無機充填剤で充填される架橋有機材料であってもよい。充填剤は放射線不透過性であることができる。適切な微粒子状無機充填剤の例は、石英、窒化ケイ素のような窒化物、例えばＣｅ、Ｓｂ、Ｓｎ、Ｚｒ、Ｓｒ、Ｂａ及びＡｌから誘導されるガラス、コロイダルシリカ、長石、ホウケイ酸ガラス、カオリン、タルク、チタニア、及び亜鉛ガラスのような天然材料又は合成材料、及び焼成シリカのようなサブミクロンシリカ粒子である。適切な非反応性有機充填剤粒子の例としては、充填又は非充填粉砕ポリカーボネート又はポリエポキシドが挙げられる。好ましくは、充填剤粒子の表面は、充填剤とマトリックスとの間の結合を強化するためにカップリング剤で処理される。適切なカップリング剤の使用としては、γ−メタクリルオキシプロピルトリメトキシシラン、γ−メルカプトプロピルトリエトキシシラン、γ−アミノプロピルトリメトキシシラン等が挙げられる。
【０１８３】
微粒子状充填剤はまた、１〜７０μｍまでのメジアン粒子径（Ｄ５０）を有する複合充填剤粒子を提供するため、
（ａ）  コーティング層を形成する被膜形成剤を含有するコーティング組成物を用いて１〜１２００ｎｍのメジアン粒子径（Ｄ５０）を有する微粒子状充填剤を微粒子状充填剤の表面上にコーティングし、該コーティング層は、該コーティング層の表面上に反応性基を示し、該反応性基は、付加重合性基及び逐次重合性基から選択され、それによりコーティングされた微粒子状充填剤を形成することと、続いて又は同時に、
（ｂ）  必要に応じて更なる架橋剤の存在下で、必要に応じて反応性基を示さない更なる微粒子状充填剤の存在下で、コーティングされた微粒子状充填剤の顆粒を提供するために、コーティングされた微粒子状充填剤を凝集させることと、を含み、顆粒は、微粒子状充填剤粒子、及び少なくとも１つのコーティング層によって互いに分離され、結合された任意の更なる微粒子状充填剤粒子を含み、それにより、少なくとも１つのコーティング層は、反応性基と、必要に応じて更なる架橋剤と反応させることによって得られた架橋性基によって架橋されることができ、方法は、更に、
（ｃ）  必要に応じて、コーティングされた微粒子状充填剤の顆粒を粉砕、分級及び／又はふるい分けすることと、
（ｄ）  必要に応じて、コーティングされた微粒子状充填剤の顆粒を更に架橋することと、
を含む複合充填剤粒子の製造方法であって、反応性基が反応性基と所望により追加の架橋剤の反応により得られた架橋基に変換され、且つ、微粒子状充填剤が欧州特許出願公開第２６０４２４７（Ａ）号明細書に更に記載されるように体積ベースで複合充填剤粒子の主成分である製造方法によって得られる充填剤であってもよい。
【０１８４】
本発明の歯科用組成物は、好ましくは、微粒子状充填剤の組成物の総重量に基づいて０．１〜８５重量％を含み得る。
【０１８５】
本発明の歯科用組成物は保存剤、顔料、フリーラジカルスカベンジャー、反応性及び非反応性希釈剤、充填剤の反応性を高めるためのカップリング剤、レオロジー調整剤、及び界面活性剤、を更に含み得る。
【０１８６】
好適な保存剤は、還元剤、例えばビタミンＣ、無機硫化物、及び多硫化物等から選択され得る。
【０１８７】
好ましい実施形態
好ましい実施形態によれば、本発明による重合性歯科用組成物は、
（ａ）  下記の式（Ｉ）：
【０１８８】
Ｘ’−Ｌ−Ｘ”
（Ｉ）
【０１８９】
［式中、
Ｘ’は下記式（ＩＩ）又は（ＩＩＩ）：
【化４４】
2019518731.tif 000045
【化４５】
2019518731.tif 000046
｛式中、
点線は
二重結合又は三重結合、好ましくは二重結合を表し、三重結合が存在する場合には、Ｒ４及びＲ５は存在せず；
ギザギザの線は、式（ＩＩ）及び（ＩＩＩ）が任意の（Ｅ）又は（Ｚ）異性体を含むことを示し、
Ｚ’及びＺ”は同一でも異なっていてもよく、互いに独立して酸素原子、又は＞Ｎ−Ｒを表し、ここで、
Ｒは、水素原子、又は酸性基、好ましくはリン酸モノエステル基（−Ｏ−Ｐ（＝Ｏ）（ＯＨ）２）で置換されていてもよい、直鎖状Ｃ１−４アルキル若しくはＣ２−４アルケニル基、又は分枝状若しくは環状Ｃ３−６アルキル若しくはアルケニル基、又は下記式（ＩＶ）：
【化４６】
2019518731.tif 000047
（式中、
ギザギザの線は、式（ＩＶ）が任意の（Ｅ）又は（Ｚ）異性体を含むことを示し、
好ましくは、Ｒは式（ＩＶ）の基であり、
Ｒ１１は、水素原子、又は直鎖状Ｃ１−４アルキル若しくはＣ２−４アルケニル基、又は分枝状若しくは環状Ｃ３−６アルキル若しくはアルケニル基、好ましくは水素原子、又は直鎖状Ｃ１−４若しくは分枝状Ｃ３−６アルキル基を表し、
Ｒ１２は、水素原子を表し、
Ｒ１３及びＲ１４は、
同一でも異なっていてもよく、それぞれ独立に水素原子、又は直鎖状Ｃ１−４アルキル若しくはＣ２−４アルケニル基、又は分枝状若しくは環状Ｃ３−６アルキル若しくはアルケニル基であり、好ましくは水素原子、又は直鎖状Ｃ１−４若しくは分枝状Ｃ３−６アルキル基であり、又はＲ１３及びＲ１４は共に、隣接する炭素原子と共に互いに結合してカルボニル基を形成する酸素原子を表す）の基であり；
Ｒ１は、水素原子を表し；
Ｒ２は、水素原子、又はヒドロキシル基、Ｃ１−６アルコキシ基、及び酸性基からなる群から選択される少なくとも１つの基、好ましくはＣ１−６アルコキシ基で置換されていてもよい、直鎖状Ｃ１−４若しくは分枝状Ｃ３−６アルキル基を表し；
Ｒ３は、水素原子、又は直鎖状Ｃ１−４アルキル若しくはＣ２−４アルケニル基、又は分枝状若しくは環状Ｃ３−６アルキル若しくはアルケニル基、好ましくは水素原子、又は直鎖状Ｃ１−４若しくは分枝状Ｃ３−６アルキル基を表し；
Ｒ４及びＲ５は、
同一でも異なっていてもよく、互いに独立して水素原子、又は直鎖状Ｃ１−４若しくは分枝状Ｃ３−６アルキル基を表し、好ましくはＲ４及びＲ５はそれぞれ水素原子を表し；
Ｒ６は水素原子、又は直鎖状Ｃ１−４アルキル若しくはＣ２−４アルケニル基、又は分枝状若しくは環状Ｃ３−６アルキル若しくはアルケニル基を表し、好ましくはＣ１−６アルコキシ基で置換されていてもよい直鎖状Ｃ１−４、又は分枝状若しくは環状Ｃ３−６アルキル基を表す｝の基を表し、
Ｘ”は下記式（Ｖ）又は（ＶＩ）：
【化４７】
2019518731.tif 000048
【化４８】
2019518731.tif 000049
｛式中、
ギザギザの線は、式（Ｖ）が任意の（Ｅ）又は（Ｚ）異性体を含むことを示し、
Ｚ＊及びＺ＊＊は、同一でも異なっていてもよく、互いに独立して酸素原子、又は＞Ｎ−Ｒ’を表し、ここで、
Ｒ’はＲについて上記で定義したのと同じ意味を有し、好ましくはＲ’は基（ＩＶ）であり；
Ｒ７は、水素原子を表し；
Ｒ８は水素原子、又はヒドロキシル基、チオール基、Ｃ１−６アルコキシ基、及び酸性基からなる群から選択される少なくとも１つの基で、好ましくはＣ１−６アルコキシ基で置換されていてもよい、直鎖状Ｃ１−４若しくは分枝状Ｃ３−６アルキル基を表し；
Ｒ９は、水素原子、又は直鎖状Ｃ１−４アルキル若しくはＣ２−４アルケニル基、又は分枝状若しくは環状Ｃ３−６アルキル若しくはアルケニル基、好ましくは水素原子、又は直鎖状Ｃ１−４若しくは分枝状Ｃ３−６アルキル基を表し；
Ｒ１０は、水素原子、又は直鎖状Ｃ１−４アルキル若しくはＣ２−４アルケニル基、又は分枝状若しくは環状Ｃ３−６アルキル若しくはアルケニル基、好ましくは水素原子、又は直鎖状Ｃ１−４若しくは分枝状Ｃ３−６アルキル基を表し；
これにより、Ｒ４とＲ、及び／又はＲ１１とＲ１３は共に、それらが結合する架橋原子と共に互いに結合して、３〜６員の飽和又は不飽和環を形成するアルキレン又はアルケニレン基を表し；
これにより、Ｒ９とＲ’、及び／又はＲ１１とＲ１３は共に、それらが結合する架橋原子と共に互いに結合して、３〜６員の飽和又は不飽和環を形成するアルキレン又はアルケニレン基を表し；
これにより、Ｒ３とＲ９は、それらが結合する架橋原子と共に互いに結合して、４〜６員の不飽和環を形成するアルキレン又はアルケニレン基を表す）の基を表し、
Ｌは、存在しても存在しなくてもよく、存在する場合、式（ＶＩＩ）：
【化４９】
2019518731.tif 000050
（式中、ｍは０であり、ｎは０又は１であり、ｏが０又は１であり、ｐが１であり、Ｌが存在しない場合、Ｘ’及びＸ”は単結合により直接結合し；好ましくは、Ｌは単結合である）の二価のリンカー基を表し；
Ｘ’が式（ＩＩ）の基を表し、Ｘ”が式（Ｖ）の基である場合、及びＸ’が式（ＩＩＩ）の基を表す場合、Ｘ”は式（ＶＩ）の基である｝の重合性化合物と、
（ｂ）  光増感剤と、
（ｃ）  ヨードニウム塩と、を含む。
【０１９０】
特に好ましい実施形態によれば、本発明による重合性歯科用組成物は、
（ａ）  下記の式（Ｉ）：
【０１９１】
Ｘ’−Ｌ−Ｘ”
（Ｉ）
【０１９２】
｛式中、
Ｘ’は下記式（ＩＩ）又は（ＩＩＩ）：
【化５０】
2019518731.tif 000051
【化５１】
2019518731.tif 000052
（式中、
点線は、二重結合を表し；
ギザギザの線は、式（ＩＩ）及び（ＩＩＩ）が任意の（Ｅ）又は（Ｚ）異性体を含むことを示し、
Ｚ’及びＺ”は、同一でも異なっていてもよく、互いに独立して＞Ｎ−Ｒを表し、ここで、
Ｒは、水素原子、又は酸性基、好ましくはリン酸モノエステル基（−Ｏ−Ｐ（＝Ｏ）（ＯＨ）２）で置換されていてもよい直鎖状Ｃ１−４アルキル若しくはＣ２−４アルケニル基、又は分枝状若しくは環状Ｃ３−６アルキル若しくはアルケニル基であり、
Ｒ１は、水素原子を表し、
Ｒ２は、水素原子、又はＣ１−６アルコキシ基で置換されていてもよい、直鎖状Ｃ１−４若しくは分枝状Ｃ３−６アルキル基であり；
Ｒ３は、水素原子、又は直鎖状Ｃ１−４若しくは分枝状Ｃ３−６アルキル基を表し；
Ｒ４及びＲ５は、それぞれ水素原子を表し；
Ｒ６は、Ｃ１−６アルコキシ基で置換されていてもよい、直鎖状Ｃ１−４、又は分枝状若しくは環状Ｃ３−６アルキル基を表す）の基を表し、
Ｘ”は下記式（Ｖ）又は（ＶＩ）：
【化５２】
2019518731.tif 000053
【化５３】
2019518731.tif 000054
（式中、
ギザギザの線は、式（Ｖ）が任意の（Ｅ）又は（Ｚ）異性体を含むことを示し、
Ｚ＊及びＺ＊＊は、同一でも異なっていてもよく、互いに独立して酸素原子、又は＞Ｎ−Ｒ’を表し、ここで、
Ｒ’はＲについて上記で定義されたものと同じ意味を有し；
Ｒ７は、水素原子であり、
Ｒ８は、
水素原子、又はＣ１−６アルコキシ基で置換されていてもよい直鎖状Ｃ１−４若しくは分枝状Ｃ３−６アルキル基を表し；
Ｒ９は、水素原子、又は直鎖状Ｃ１−４若しくは分枝状Ｃ３−６アルキル基を表し；
Ｒ１０は、水素原子又は直鎖状Ｃ１−４アルキル基を表し；
あるいは、
これにより、残基ＲとＲ４、及び／又は残基Ｒ’とＲ５、好ましくは残基ＲとＲ４、及び残基Ｒ’とＲ５は共に、それらが結合する架橋原子と共に互いに結合して、４〜６員の飽和又は不飽和環を形成するアルキレン又はアルケニレン基を表し；
残基Ｒ３とＲ９、又は残基Ｒ４とＲ９は共に単結合を表し、アルキレン基又はアルケニレン基はそれらが結合する架橋原子と共に互いに結合して、４〜６員の不飽和環を形成し、
残基Ｒ１１は、残基Ｒ１３又はＲ１４と共に互いに結合して、単結合、又はそれらが結合する架橋原子と共に互いに結合して、１つ又は２つの炭素−炭素二重結合を有する３〜６員の不飽和環を形成するアルキレン基若しくはアルケニレン基を表す）の基を表し、
Ｌは、単結合であり、
Ｘ’が式（ＩＩ）の基を表し、Ｘ”が式（Ｖ）の基である場合、及びＸ’が式（ＩＩＩ）の基を表す場合、Ｘ”は式（ＶＩ）の基である｝の重合性化合部物と、
（ｂ）  光増感剤と、
（ｃ）  ヨードニウム塩と、を含む。
【０１９３】
請求項１で定義される式（Ｉ）の重合性化合物は、歯科用組成物、好ましくは上記本発明による歯科用組成物の調製のために使用され得る。
【０１９４】
本発明を以下の実施例により更に説明する。
【実施例】
【０１９５】
調製例
以下の構造式を有する本発明による式（Ｉ）の化合物を試験した：
【化５４】
2019518731.tif 000055
スキーム８：試験された式（Ｉ）の化合物の化学構造
【０１９６】
更に、比較のために、本発明によらない以下の構造式を有する化合物を試験した：
【化５５】
2019518731.tif 000056
スキーム９：試験された比較重合性化合物の化学構造
【０１９７】
式（Ｉｂ）及び（Ｉｃ）の化合物並びに比較化合物（Ｃ１）、（Ｃ２）、及び（Ｃ３）の概略の合成手順：
Ａ）Ｎ，Ｎ’−ビスアルキル−１，４−ブテンの合成：
炭酸カリウム（２．５当量）をアルキルアミン（１５当量）に添加し、０〜５℃に冷却した。対応するジブロミド（１当量）を少しずつ加え、得られた混合物を室温で３〜５時間撹拌した。その後、残ったアミンを蒸留により除去し、得られた残渣をアセトンに懸濁させた。塩の濾過後、アセトンを蒸発させた。
Ｂ）  Ｎ，Ｎ’−ビスアルキル−１，４−ブタンの合成：
対応する塩化アルキル（２．１当量）を、１，４−ジアミノブタン（１当量）のメタノール溶液に５０℃で滴下した。得られた混合物を６０℃で２４時間撹拌した。次いで、メタノールを蒸留により除去し、残渣を２ＭのＮａＯＨで希釈し、ＤＣＭで抽出した。有機層を乾燥させ（Ｎａ２ＳＯ４）、溶媒を蒸発させた。
Ｎ，Ｎ’−ビスアルキル−１，４−ブテン及びＮ，Ｎ’−ビスアルキル−１，４−ブタンのアクリル化：
得られた粗ジアミンをＴＨＦに溶解し、トリエチルアミン（３．５当量）を添加した。アクリロイルクロライド（２．２当量）を０〜５℃で滴下し、その後、得られた混合物を室温で２．５時間撹拌した。次にＴＨＦを蒸発させ、酢酸エチルを加え、得られた混合物を２ＮのＨＣｌで３回、水で１回洗浄した。有機層を乾燥し（Ｎａ２ＳＯ４）、溶媒を蒸発させ、残渣をフラッシュクロマトグラフィー（溶離液：酢酸エチル）により精製した。
【０１９８】
Ｎ，Ｎ’−ビスアクリロイル−Ｎ，Ｎ’−ビスアリル−２，４−ペント−２−エンジアミン（Ｉｂ）
歩留まり：14％；η23°C=409±0 Pa*s; nD20=1.526
1H NMR (CDCl3): δ (ppm) = 6.50-6.26 (m, 5 H, 2x H2CCHC(O)), 5.84-5.70 (m, 2 H, H2CCHCH2), 5.68-5.60 (m, 2 H, H2CCHC(O)), 5.61-5.51 (m, 2 H, H2CHCCHCH2), 5.31 (m, 1 H,  HC(CH3)HCCHCH2), 5.25-5.08 (m, 4 H, H2CCHCH2), 4.06-3.71 (m, 6 H, HC(CH3)HCCHCH2, 2x H2CCHCH2);
13C NMR (CDCl3): δ(ppm) = 166.4, 166.3, 166.1 (C(O)CHCH2), 135.1-132.8 (H2CCHCH2), 128.5-126.5 (H2CCHC(O), HC(CH3)HCCHCH2), 117.5-116.4 (H2CCHCH2), 50.0 (HC(CH3)HCCHCH2), 49.1-45.5 (H2CCHCH2, H2CHCCHCH2), 18.7, 17.1, 16.8 (HC(CH3)HCCHCH2);
【数１】
2019518731.tif 000057
【０１９９】
Ｎ，Ｎ’−ビスアクリロイル−Ｎ，Ｎ’−ビスプロピル−１，４−ブタ−２−エンジアミン（Ｉｃ）
歩留まり：33％；η23°C=428±3 Pa*s; nD20=1.5095
1H NMR (CDCl3): δ (ppm) = 6.54-6.47 (m, 2 H, H2CCHC(O)), 6.33-6.25 (m, 2 H, H2CCHC(O)), 5.66-5.58 (m, 2 H, H2CCHC(O)), 5.56-5.51 (m, 2 H, H2CHCCHCH2), 3.99-3.89 (m, 4 H, H2CHCCHCH2), 3.30-3.18 (m, H3CCH2CH2), 1.54（「クイント」,Ｊ＝7.0,4Ｈ,Ｈ3ＣＣＨ2ＣＨ2）, 0.85 (t, J = 7.3, 6 H, H3CCH2CH2);
13C NMR (CDCl3): δ(ppm) = 166.1, 165.9 (C(O)CHCH2), 128.1-127.3 (H2CCHC(O), H2CHCCHCH2), 117.5-116.7 (H2CCHCH2), 49.1-47.4 (H3CCH2CH2, H2CHCCHCH2), 22.5-20.9 (H2CH2CCH2CH2, H3CCH2CH2), 11.2-11.0 (H3CCH2CH2);
【数２】
2019518731.tif 000058
【０２００】
比較例
Ｎ，Ｎ’−ビスアセチル−Ｎ，Ｎ’−ビスアリル−１，４−ブタ−２−エンジアミン（Ｃ１）
歩留まり：24％；Tm=32°C; nD20=1.505
1H NMR (CDCl3): δ (ppm) = 5.69-5.61 (m, 2 H, H2CCHCH2), 5.43 (m, 2 H, H2CHCCHCH2), 5.12-4.98 (m, 4 H, H2CCHCH2) 3.88-3.74 (m, 8 H, H2CHCCHCH2, H2CCHCH2), 2.00 (s, 6 H, C(O)CH3)
13C NMR (CDCl3): δ(ppm) = 170.3-169.4 (C(O)CH3), 132.9-132.3 (H2CCHCH2), 127.9-127.0 (H2CHCCHCH2), 116.7-116.2 (H2CCHCH2), 49.9-46.2 (H2CCHCH2, H2CHCCHCH2) 21.1-21.0 (C(O)CH3);
【数３】
2019518731.tif 000059
【０２０１】
Ｎ，Ｎ’−ビスアクリロイル−Ｎ，Ｎ’−ビスアリル−１，４−ブタンジアミン（Ｃ２）
歩留まり：35％；η23°C=382±1 Pa*s; nD20=1.515
1H NMR (CDCl3): δ (ppm) = 6.58-6.28 (m, 4 H, H2CCHC(O)), 5.80-5.71 (m, 2 H, H2CCHCH2), 5.68-5.60 (m, 2 H, H2CCHC(O)), 5.21-5.10 (m, 4 H, H2CCHCH2), 4.02-3.93 (m, 4 H, H2CCHCH2), 3.41-3.40 (m, 4 H, H2CH2CCH2CH2), 1.55 (m, 4 H, H2CH2CCH2CH2);
13C NMR (CDCl3): δ(ppm) = 166.6, 166.0 (C(O)CHCH2), 133.3, 133.0 (H2CCHCH2), 128.2-127.5 (H2CCHC(O)), 117.1-116.7 (H2CCHCH2), 50.1-48.6 (H2CCHCH2), 46.9-45.9 (H2CH2CCH2CH2), 26.5-25.0 (H2CH2CCH2CH2);
【数４】
2019518731.tif 000060
【０２０２】
Ｎ，Ｎ’−ビスアクリロイル−Ｎ，Ｎ’−ビスプロピル−１，４−ブタンジアミン（Ｃ３）
歩留まり：26％；η23°C=486±1 Pa*s; nD20=1.515
1H NMR (CDCl3): δ (ppm) = 6.40-6.33 (m, 2 H, H2CCHC(O)), 6.16-6.09 (m, 2 H, H2CCHC(O)), 5.49-5.43 (m, 2 H, H2CCHC(O)), 3.21-3.05 (m, 8 H, H2CH2CCH2CH2, H3CCH2CH2), 1.38 (m, 8 H, H3CCH2CH2, H2CH2CCH2CH2), 0.70 (m, H3CCH2CH2);
13C NMR (CDCl3): δ(ppm) = 165.5, 165.4 (C(O)CHCH2), 127.5-126.9 (H2CCHC(O)), 49.1-45.3 (H3CCH2CH2, H2CH2CCH2CH2), 26.3-20.5 (H2CH2CCH2CH2, H3CCH2CH2), 10.9-10.6 (H3CCH2CH2);
【数５】
2019518731.tif 000061
【０２０３】
示差走査熱量測定（ＤＳＣ）実験
ＤＳＣ実験のために、式（Ｉｂ）、（Ｉｃ）、（Ｃ１）、（Ｃ２）、又は（Ｃ３）の化合物を含む組成物、０．２２〜０．３５モル％の安定剤、光増感剤として０．３重量％のカンファーキノン（ＣＱ）、及び共開始剤としての０．４重量％の４−（ジメチルアミノ）安息香酸エチルエステル（ＤＭＡＢＥ）を含有する組成物についてΔＨ及びｔｍａｘの両方を用意した。これらの組成物において、表示モル％は、式（Ｉｂ）、（Ｉｃ）、（Ｃ１）、（Ｃ２）、又は（Ｃ３）の化合物のモル量に基づき、表示重量％は組成物の総重量に基づき、組成物の残りの質量／重量は、式（Ｉｂ）、（Ｉｃ）、（Ｃ１）、（Ｃ２）、又は（Ｃ３）の化合物から構成される。組成物は、１００ｍＷ／ｃｍ２の強度のＤｅｎｔｓｐｌｙ製ＳｍａｒｔＬｉｔｅ  Ｆｏｃｕｓ  ＬＥＤ硬化光を用いて３７℃で照射し、ＤＳＣは装置Ｐｅｒｋｉｎ  Ｅｌｍｅｒ  ＤＳＣ７／ＤＰＡ７を用いて行った。
【０２０４】
結果：
表１に記載され、図２に示されるＤＳＣ測定結果は、本発明による式（Ｉａ）、（Ｉｂ）、及び（Ｉｃ）の化合物が、典型的にはおおよそΔＲＨ＝−８０〜−１２０ｋＪ／ｍｏｌである、歯科用組成物で従来使用される（メタ）アクリレートの重合エンタルピーに匹敵する好ましい重合エンタルピーを有することを示す。更に、下記の表１及び２から得られるように、式（Ｉａ）、（Ｉｂ）、及び（Ｉｃ）の化合物は、重合性歯科用組成物の調製に使用するのに有利な粘度、色、臭気、溶解性、及び屈折率を有する。パラメータ屈折率（ＲＩ）及び粘度を図１に示す。
【０２０５】
【表１】
2019518731.tif 000062
【０２０６】
表１に記載の特性の他に、化合物（Ｉａ）、（Ｉｂ）、及び（Ｉｃ）について、パラメータの重合最大速度（Ｒｐｍａｘ）、最大熱流時間（ｔｍａｘ）（化合物（Ｉｂ）及び（Ｉｃ）については図３を参照）、曲げ強度、及びｅ−弾性率（化合物（Ｉｂ）及び（Ｉｃ）については図４を参照）を測定し、それらを下記表２に記載した。
【表２】
2019518731.tif 000063
【０２０７】
比較化合物（Ｃ１）、（Ｃ２）、及び（Ｃ３）について得られたＤＳＣ測定結果を以下の表３に記載する。結果は、比較化合物（Ｃ２）が、歯科用組成物中で典型的に使用される（メタ）アクリレートの重合エンタルピーに匹敵する好ましい重合エンタルピーを有することができ、比較化合物（Ｃ３）の重合エンタルピーは、従来の（メタ）アクリレートとの相溶性が得られるための−８０〜−１２０ｋＪ／ｍｏｌの所望の値の範囲外である。比較化合物（Ｃ１）では、この化合物はＥ弾性率及び曲げ強度を決定するための予備試験に失敗したため重合エンタルピーは測定されなかった。更に、下記の表４から得られるように、比較化合物（Ｃ２）及び（Ｃ３）は、本発明による式（Ｉａ）、（Ｉｂ）、及び（Ｉｃ）の化合物と比較して著しく低い最大重合速度（Ｒｐｍａｘ）を有する。更に、比較化合物（Ｃ２）及び（Ｃ３）の最大熱流（ｔｍａｘ）の時間は、本発明による式（Ｉａ）、（Ｉｂ）、及び（Ｉｃ）の化合物のｔｍａｘと比較して著しく長い。更に、比較化合物（Ｃ２）に基づく硬化した歯科用組成物のＥ弾性率は、本発明による化合物（Ｉａ）、（Ｉｂ）、及び（Ｉｃ）に基づく硬化した歯科用組成物のＥ弾性率と比較して著しく低い。更に、比較化合物（Ｃ２）はアルコール、例えばエタノールにもイソプロパノールにも溶けないが、試験された溶媒のアセトン及びメタクリル酸にのみ溶解するという欠点を有する。
【０２０８】
比較化合物（Ｃ１）、（Ｃ２）及び（Ｃ３）について得られた特性の詳細は、以下の表３及び４から得られることができる。
【０２０９】
【表３】
2019518731.tif 000064
【０２１０】
表３に記載する特性の他に、式（Ｃ２）及び（Ｃ３）の比較化合物について、パラメータの重合最大速度（Ｒｐｍａｘ）、最大熱流時間（ｔｍａｘ）（ｔｍａｘ）（図３を参照）、曲げ強度、及びｅ−弾性率（図４を参照）を測定し、それらを下記表４に記載した。
【表４】
2019518731.tif 000065
【０２１１】
図５に示す式（Ｉｂ）の化合物及び図７に示す比較化合物（Ｃ２）のＩＲスペクトルは、重合前に記録された上側のスペクトルには、ν＝１．５００〜１８００ｃｍ−１の範囲の約１．６５０ｃｍ−１及び約１．６１０ｃｍ−１に２つのバンドが存在する。重合後、図５及び７の下側のスペクトルから得られるように、１つのバンドがν＝１．５００−１８００ｃｍ−１の範囲に現れ、３つのバンドが、約１．６６０ｃｍ−１（Ｃ＝Ｏ）、約１．６２０ｃｍ−１（アリルＣ＝Ｃ）、及び約１．６００（アクリロイルＣ＝Ｃ）に残存する。約１．６５０ｃｍ−１のバンドはアミドＩバンド（Ｃ＝Ｏ）のようであり、約１．６１０のバンドはアミドＩＩ（Ｎ−Ｈ）である。理論に拘束されることを望まないが、アミドＩ及びＩＩの結合は、環化重合の形成、即ちスキーム１に関連して上述したδ−ラクタム環の形成を示すと考えられる。
【０２１２】
結論として、上記実験例は、本発明の式（Ｉ）の重合性化合物は、歯科用組成物に典型的に使用される従来の（メタ）アクリレート、（メタ）アクリルアミド、及びアリルエーテルと共に互いに結合してそれらの重合を可能にする重合エンタルピーを有することを支持する。更に、式（Ｉ）の化合物は、重合性歯科用組成物の調製において使用するのに特に好適にする有利な粘度、色、臭気、溶解性、及び屈折率を有している。
【０２１３】
実施例１
・Ｍ−ＢＡＡＢＥ（ビス−Ｎ，Ｎ’−メタクリロイル−、ロット：ＭＳ１２６１）、歩留まり：２９％
【化５６】
2019518731.tif 000066
【０２１４】
1H NMR (CDCl3): δ (ppm) = 5.79-5.68 (m, 2 H, H2CCHCH2), 5.59-5.46 (m, 2 H, H2CHCCHCH2), 5.23-5.09 (m, 4 H, H2CCHCH2), 5.14 (s, 2 H, H2CC(CH3)C(O)) 5.04 (s, 2 H, H2CC(CH3)C(O)), 4.00-3.89 (m, 8 H, H2CHCCHCH2,  H2CCHCH2); 1.95 (s, 6 H, 2 x Me)
13C NMR (CDCl3): δ(ppm) = 162.5 (C(O)C(CH3)CH2), 140.6 (2 x H2CCHCH2), 133.5-132.6 (H2CC(CH3)C(O)), 128.7-128.1 (H2CHCCHCH2), 117.7-116.2 (H2CCHCH2), 50.5-48.6 (H2CCHCH2), 46.7-45.2 (H2CHCCHCH2), 20.6 (Me)
【０２１５】
・  Ｍｅ２ＤＰＩ
【化５７】
2019518731.tif 000067
【０２１６】
配合物
表５に示す個々の成分を混合することによって接着剤配合物１及び２を調製した。
【表５】
2019518731.tif 000068
【表６】
2019518731.tif 000069
【０２１７】
調製
液体を表１に示される割合で混合し、密閉容器内及び黄色光条件下２２℃で２時間撹拌した。
【０２１８】
応用
（プリエッチングを行わない）セルフエッチと（プリエッチング用のリン酸を用いる）エッチ＆リンスモードの両方で、以下の工程：アプリケーターマイクロブラシを用いて広げること、２０秒間静かに攪拌すること、溶媒を少なくとも５秒間完全に蒸発させること、最後に青色光で１０秒間（最低出力レベル８００ｍＷ／ｃｍ２）硬化させること、を使用して、ヒトの大臼歯の、プリコンディショニングされ、粗面化された表面（エナメル質及び象牙質）上に全ての溶液を塗布した。Ｓｐｅｃｔｒｕｍ  ＴＰＨ３（Ａ２）複合ポストをそれぞれの表面上に配置し、使用説明書に従って青色光で硬化させた。試験片を３７℃の水中に２４時間保存し、続いてＺｗｉｃｋ試験機を用いてせん断接着強度（表４）を測定した。算術平均及び標準偏差は、各組成物の６個の試料及び各テンプレート（エナメル／象牙質）からそれぞれ算出した。
【表７】
2019518731.tif 000070
・  三成分カンファーキノン／アミン／ヨードニウム塩（ＢＡＡＢＥ、Ｍｅ２ＤＰＩ；適用例１）開始剤系対二成分カンファーキノン／アミン開始剤系（比較例１）
【０２１９】
配合物
表６に示す個々の成分を混合することによって接着剤配合物１及び２を調製した。
【表８】
2019518731.tif 000071
【表９】
2019518731.tif 000072
【表１０】
2019518731.tif 000073
【図１】
2019518731.tif 000080
【図２】
2019518731.tif 000081
【図３】
2019518731.tif 000082
【図４】
2019518731.tif 000083
【図５】
2019518731.tif 000084
【図６】
2019518731.tif 000085
【図７】
2019518731.tif 000086
【図８】
2019518731.tif 000087
【図９】
2019518731.tif 000088
【国際調査報告】
2019518731.tif 000089
2019518731.tif 000090
2019518731.tif 000091